(57)【要約】      （修正有）【課題】半導体膜全面に対して均一にレーザ処理を行うことができるレーザ照射装置を提供すること、およびレーザ照射方法を提供すること。【解決手段】第１のレーザ発振器より出射された第１のレーザビームは、スリットを通し、さらに集光レンズを通した後に照射面に入射させる。同時に、照射面において第２のレーザ発振器より出射された第２のレーザビームを第１のレーザビームに重ねて照射する。さらに、照射面に対して相対的に走査することによって、照射面を等しくアニールする。【選択図】図１
2006066904.tif 000002
【特許請求の範囲】
【請求項１】
第１のレーザ発振器と、第２のレーザ発振器と、前記第１のレーザ発振器より出射された第１のレーザビームの端部を遮断するためのスリットと、集光レンズとを有し、
前記第１のレーザビームが照射面に照射される範囲を覆って前記第２のレーザ発振器より出射される第２のレーザビームを照射する手段と、
前記第１のレーザビームおよび前記第２のレーザビームに対して、前記照射面を相対的に第１の方向に移動する手段と、
前記第１のレーザビームおよび前記第２のレーザビームに対して、前記照射面を相対的に第２の方向に移動する手段とを有することを特徴とするレーザ照射装置。
【請求項２】
第１のレーザ発振器と、第２のレーザ発振器と、回折光学素子と、前記第１のレーザ発振器より出射された第１のレーザビームの端部を遮断するためのスリットと、集光レンズとを有し、
前記第１のレーザビームが回折光学素子を通った後に照射面に照射される範囲を覆って、前記第２のレーザ発振器より出射される第２のレーザビームを照射する手段と、
前記第１のレーザビームおよび前記第２のレーザビームに対して、前記照射面を相対的に第１の方向に移動する手段と、
前記第１のレーザビームおよび前記第２のレーザビームに対して、前記照射面を相対的に第２の方向に移動する手段とを有することを特徴とするレーザ照射装置。
【請求項３】
請求項１または請求項２において、
前記第１のレーザビームは、非線形光学素子によって変換された高調波であることを特徴とするレーザ照射装置。
【請求項４】
請求項１乃至請求項３のいずれか一項において、
前記第１のレーザ発振器と前記第２のレーザ発振器は、単結晶のＹＡＧ、ＹＶＯ4、ＹＬＦ、ＹＡｌＯ3、ＧｄＶＯ4、アレキサンドライト、Ｔｉ：サファイア、または多結晶のＹＡＧ、Ｙ2Ｏ3、ＹＶＯ4、ＹＡｌＯ3、ＧｄＶＯ4に、ドーパントとしてＮｄ、Ｙｂ、Ｃｒ、Ｔｉ、Ｈｏ、Ｅｒ、Ｔｍ、Ｔａのうち１種または複数種添加されているものを媒質とする連続発振の固体レーザ、またはＧａＮレーザ、ＧａＡｓレーザ、ＩｎＡｓレーザなどの半導体レーザのいずれかであることを特徴とするレーザ照射装置。
【請求項５】
請求項１乃至請求項３のいずれか一項において、
前記第１のレーザ発振器と前記第２のレーザ発振器は、単結晶のＹＡＧ、ＹＶＯ4、ＹＬＦ、ＹＡｌＯ3、ＧｄＶＯ4、または多結晶のＹＡＧ、Ｙ2Ｏ3、ＹＶＯ4、ＹＡｌＯ3、ＧｄＶＯ4に、ドーパントとしてＮｄ、Ｙｂ、Ｃｒ、Ｔｉ、Ｈｏ、Ｅｒ、Ｔｍ、Ｔａのうち１種または複数種添加されているものを媒質とする発振周波数が１０ＭＨｚ以上のパルスレーザであることを特徴とするレーザ照射装置。
【請求項６】
請求項１乃至請求項５のいずれか一項において、
前記集光レンズは、シリンドリカルレンズまたは球面レンズであることを特徴とするレーザ照射装置。
【請求項７】
請求項１乃至請求項６のいずれか一項において、
前記第１の方向と前記第２の方向は互いに直交していることを特徴とするレーザ照射装置。
【請求項８】
第１のレーザ発振器より第１のレーザ光を発振し、
前記第１のレーザ光をスリットを通して第２のレーザ光とし、
前記第２のレーザ光を集光レンズを用いて第３のレーザ光とし、
前記第３のレーザ光を照射面に照射し、
第２のレーザ発振器より発振した第４のレーザ光を前記照射面において前記第３のレーザ光を覆うように重ねて照射し、
前記第３のレーザと前記第４のレーザを前記照射面に対して相対的に走査することを特徴とするレーザ照射方法。
【請求項９】
第１のレーザ発振器より第１のレーザ光を発振し、
前記第１のレーザ光を回折光学素子を通して第２のレーザ光とし、
前記第２のレーザ光をスリットを通して第３のレーザ光とし、
前記第３のレーザ光を集光レンズを用いて第４のレーザ光とし、
前記第４のレーザ光を照射面に照射し、
第２のレーザ発振器より発振した第５のレーザ光を前記照射面において前記第４のレーザ光を覆うように重ねて照射し、
前記第４のレーザと前記第５のレーザを前記照射面に対して相対的に走査することを特徴とするレーザ照射方法。
【請求項１０】
請求項８または請求項９において、
前記第１のレーザビームは、非線形光学素子によって変換された高調波を用いることを特徴とするレーザ照射方法。
【請求項１１】
請求項８乃至請求項１０のいずれか一項において、
前記第１のレーザ発振器と前記第２のレーザ発振器は、単結晶のＹＡＧ、ＹＶＯ4、ＹＬＦ、ＹＡｌＯ3、ＧｄＶＯ4、アレキサンドライト、Ｔｉ：サファイア、または多結晶のＹＡＧ、Ｙ2Ｏ3、ＹＶＯ4、ＹＡｌＯ3、ＧｄＶＯ4に、ドーパントとしてＮｄ、Ｙｂ、Ｃｒ、Ｔｉ、Ｈｏ、Ｅｒ、Ｔｍ、Ｔａのうち１種または複数種添加されているものを媒質とする連続発振の固体レーザ、またはＧａＮレーザ、ＧａＡｓレーザ、ＩｎＡｓレーザなどの半導体レーザのいずれかを用いることを特徴とするレーザ照射方法。
【請求項１２】
請求項８乃至請求項１０のいずれか一項において、
前記第１のレーザ発振器と前記第２のレーザ発振器は、単結晶のＹＡＧ、ＹＶＯ4、ＹＬＦ、ＹＡｌＯ3、ＧｄＶＯ4、または多結晶のＹＡＧ、Ｙ2Ｏ3、ＹＶＯ4、ＹＡｌＯ3、ＧｄＶＯ4に、ドーパントとしてＮｄ、Ｙｂ、Ｃｒ、Ｔｉ、Ｈｏ、Ｅｒ、Ｔｍ、Ｔａのうち１種または複数種添加されているものを媒質とする発振周波数が１０ＭＨｚ以上のパルスレーザを用いることを特徴とするレーザ照射方法。
【請求項１３】
請求項８乃至請求項１２のいずれか一項において、
前記集光レンズは、シリンドリカルレンズまたは球面レンズを用いることを特徴とするレーザ照射方法。
【請求項１４】
請求項８乃至請求項１３のいずれか一項において、
前記第２のレーザビームのレーザスポットは、照射面において前記第１のレーザビームのビームスポットの全てを覆うことを特徴とするレーザ照射方法。
【発明の詳細な説明】
【技術分野】
【０００１】
本発明は、半導体材料などに対して行われるようなアニールを、均一にかつ効率よく行うためのレーザ照射装置（レーザと、このレーザから出力されるレーザ光を被照射体まで導くための光学系を含む装置）およびレーザ照射方法に関するものである。また、前記のレーザ処理の工程を含んで作製された半導体装置の作製方法に関する。
【背景技術】
【０００２】
近年、基板上に薄膜トランジスタ（以下、ＴＦＴと記す）を製造する技術が大幅に進歩し、アクティブマトリクス型表示装置への応用開発が進められている。特に、多結晶半導体膜を用いたＴＦＴは、従来の非結晶半導体膜を用いたＴＦＴよりも電解効果移動度（モビリティともいう）が高いため、高速動作が可能である。そのため、従来では基板の外に設けられていた駆動回路で行っていた画素の制御を、画素と同一の基板上に形成した駆動回路で行うことが用いられている。
【０００３】
ところで、半導体装置に用いる基板はコストの面から、石英基板や単結晶半導体基板よりもガラス基板が有望視されている。ガラス基板は耐熱性に劣り、熱変形しやすいため、ガラス基板上に多結晶半導体膜を用いたＴＦＴを形成するために半導体膜を結晶化する際には、ガラス基板の熱変形を避けるためにレーザアニールがしばしば用いられる。
【０００４】
レーザアニールの特徴は、輻射加熱あるいは伝導加熱を利用するアニール法と比較して、処理時間を大幅に短縮することができることや、半導体基板または基板上の半導体膜を選択的、局所的に加熱して、基板にほとんど熱的損傷を与えないことなどが挙げられる。
【０００５】
レーザアニールに用いられるレーザ発振器は、その発振方法によってパルス発振と連続発振（ＣＷ：ｃｏｎｔｉｎｕｏｕｓ−ｗａｖｅ）の２種類に大別される。近年では、半導体膜の結晶化において、エキシマレーザのようなパルス発振のレーザ発振器よりも、ＡｒレーザやＹＶＯ4レーザのような連続発振のレーザ発振器を用いる方が、半導体膜内に形成される結晶の粒径が大きくなることが見出されている。半導体膜内の結晶粒径が大きくなると、この半導体膜を用いて形成されるＴＦＴチャネル領域に入る粒界の数が減る。従って、移動度が高くなり、より高性能なデバイスの開発に利用することができる。そのため、連続発振のレーザ発振器は脚光を浴びている。
【０００６】
通常、半導体膜のレーザアニールに用いられるレーザビームのスポットの形状は線状であり、半導体膜上に線状に整形されたレーザビームのスポットを走査させ、レーザアニールが行われる。レーザビームのスポットを線形に整形することで、一度にレーザアニールできる面積を大きくすることができる。なお、本明細書では、照射面における形状が線状、矩形状であるレーザビームをそれぞれ線状ビーム、矩形状ビームと呼ぶ。なお、ここでいう「線状」は、厳密な意味で「線」を意味しているのではなく、アスペクト比が大きい矩形（例えば、アスペクト比が１０以上（好ましくは１００〜１００００））を意味する。なお、線状とするのは被照射体に対して十分なアニールを行うためのエネルギー密度を確保するためであり、矩形状や面状であっても被照射体に対して十分なアニールを行える程度であればよい。将来的には面状ビームを用いてレーザニールを行う可能性もある。
【０００７】
一方、半導体装置に通常用いられる厚さ数十〜数百ｎｍの珪素膜をＹＡＧレーザやＹＶＯ4レーザで結晶化させる場合、基本波よりも波長が短い第二高調波を用いる。これは、基本波よりも第二高調波の方が半導体膜に対するレーザ光の吸収係数が大きいため、半導体膜の結晶化を効率良く行うことができるからである。なお、本工程に基本波を用いることはほとんど無い。
【０００８】
しかしながら、連続発振のレーザ発振器を用いてレーザアニールを行うにあたって、照射面においてアニールの状態が不均一になるという問題がある。その原因として、連続発振のレーザ照射器から射出されたレーザビームは、ガウス分布で中心から端に向かってエネルギーが弱まる特徴を有していることが挙げられる。従って、均一にアニールすることは難しい。
【０００９】
本出願人らは、これら従来のレーザ照射装置が有する問題点を解決したレーザ照射装置を既に提案している。
【特許文献１】特開２００４−１２８４２１
【００１０】
特許文献１で開示されたレーザ照射装置は、２つのレーザビームを用いて、第二高調波に変換された連続発振のレーザと同時に基本波の連続発振のレーザを照射するものである。
【発明の開示】
【発明が解決しようとする課題】
【００１１】
ここで、図１１にビームスポット１１０１の半導体膜における照射跡と、ビームスポット１１０１の断面ａにおけるエネルギー密度分布１１０２を示す。
【００１２】
一般に、ＴＥＭ00（シングル横モード）の連続発振のレーザ発振器から射出されたレーザビームの断面は図１１で示すように、エネルギー分布１１０２はガウス分布を有しており、均一なエネルギー密度分布を有しているのではない。
【００１３】
例えば、ビームスポット１１０１の中央付近の領域１１０３は、少なくとも１つの結晶粒（以下、大粒径の結晶粒と呼ぶ）に１つのＴＦＴができる程度の結晶粒径を得ることができるしきい値（ｙ）より大きいエネルギー密度を有する。このとき、ビームスポット端部１１０４は、結晶性領域が形成されるしきい値（ｘ）よりはエネルギー密度が大きく、しきい値（ｙ）よりはエネルギー密度が小さいため、レーザを半導体膜に照射すると、ビームスポット端部１１０４によって照射された領域には部分的に溶融しきれない領域が残り、ビームスポット中心の領域に形成されるような大粒径の結晶粒ではなく、粒径の比較的小さい結晶粒（以下、微結晶と呼ぶ）のみが形成されることになる。
【００１４】
このようにして微結晶が形成された領域、すなわちビームスポット端部付近の領域１１０４に半導体素子を形成しても高い特性は期待できない。また、これを避けるためには大粒径の結晶粒が形成された部分、すなわちビームスポット中央付近の領域１１０３に半導体素子を形成する必要があるため、レイアウト上の制約を受けることは明らかである。従って、レーザビームが照射された領域全体に占める、微結晶が形成される領域の割合を減らすことが求められる。
【００１５】
ビームスポット端部付近の領域１１０４には、その表面に半導体膜の膜厚と同程度の高さを持つ凹凸（リッジ）が形成される。このリッジが形成された半導体膜を利用してＴＦＴを形成する場合、活性層に接して形成されるゲート絶縁膜の膜厚を均一に形成するのが難しいため、ゲート絶縁膜の薄膜化が困難になる。従って、ここに形成されたＴＦＴの微細化が妨げられるなどの問題がある。
【００１６】
また、図１１のエネルギー分布を持つレーザを単に線状または矩形状に加工しても、レーザビームの端部は中心部と比較するとエネルギー密度が小さい。したがって、レーザビームのエネルギー密度分布を均一化することが求められる。結晶粒の大きさが半導体膜の任意の部位において同じになるようにアニールすることが可能になれば、この半導体膜を用いたＴＦＴの特性が良好かつ均一になる。
【００１７】
本発明は、上記の問題を解決し、半導体膜全面に対して均一にレーザ処理を行うことができるレーザ照射装置を提供することを目的とする。
【課題を解決するための手段】
【００１８】
上記目的を達成するため、本願発明は以下の構成を採用する。なお、ここでいうレーザアニール法とは、半導体基板または半導体膜にイオン注入などにより形成された損傷領域やアモルファス領域を結晶化させる技術や、基板上に形成された非晶質半導体膜にレーザ照射を行って半導体膜を結晶化させる技術、単結晶ではない結晶性半導体膜（上記した単結晶ではない半導体膜をまとめて非晶質半導体膜と呼ぶ）にニッケルなどの結晶化を促進する元素を導入した後にレーザ照射を行うことによって結晶化をさせる技術などを指している。
【００１９】
また、半導体基板または半導体膜の平坦化や表面改質に適用される技術も含んでいる。ここでいう半導体装置とは、半導体特性を利用することで機能しうる装置全般を指し、液晶表示装置や発光装置などの電気光学装置、さらにはこれらの電気光学装置を部品として含む電子装置も含まれるものとする。
【００２０】
本発明は以下の構成を有する。
【００２１】
本発明で開示する発明の１つは、第１のレーザ発振器と、第２のレーザ発振器と、第１のレーザ発振器から出射された第１のレーザビームの両端部分を遮断するためのスリットと、集光レンズとを有し、第１のレーザビームが照射面に照射される範囲を覆うように第２のレーザ発振器より射出される第２のレーザビームを照射する手段を有し、第１のレーザビームおよび第２のレーザビームに対して照射面を相対的に第１の方向へ移動する手段と、第１のレーザビームおよび第２のレーザビームに対して照射面を相対的に第２の方向へ移動する手段とを有する。
【００２２】
他の発明の構成は、第１のレーザ発振器と、第２のレーザ発振器と、回折光学素子と、第１のレーザ発振器から出射された第１のレーザビームの両端部分を遮断するためのスリットと、集光レンズとを有し、第１のレーザビームが照射面に照射される範囲を覆うように第２のレーザ発振器より射出される第２のレーザビームを照射する手段を有し、第１のレーザビームおよび第２のレーザビームに対して照射面を相対的に第１の方向へ移動する手段と、第１のレーザビームおよび第２のレーザビームに対して照射面を相対的に第２の方向へ移動する手段を有する。
【００２３】
他の発明の構成は、第１のレーザ発振器より出射された第１のレーザビームはスリットを通し、さらに集光レンズを通した後に照射面に入射する。同時に、照射面において第２のレーザ発振器より出射された第２のレーザビームを第１のレーザビームを覆うように重ねて照射する。さらに、照射面に対して相対的に走査することによって、照射面を等しくアニールする。
【００２４】
他の発明の構成は、第１のレーザ発振器より出射された第１のレーザビームは回折光学素子を通し、スリットを通し、さらに集光レンズを通した後に照射面に入射する。同時に、照射面において第２のレーザ発振器より出射された第２のレーザビームを第１のレーザビームを覆うように重ねて照射する。さらに、照射面に対して第１のレーザビームおよび第２のレーザビームを相対的に走査することによって、照射面を等しくアニールする。
【００２５】
上記発明の構成において、集光レンズはシリンドリカルレンズまたは球面レンズを用いることを特徴とする。
【００２６】
上記発明の構成において、第１のレーザ発振器および第２のレーザ発振器から射出されるレーザは、連続発振のレーザ、または発振周波数が１０ＭＨｚ以上のパルスレーザであることを特徴とする。連続発振のレーザとしては、単結晶のＹＡＧ、ＹＶＯ4、ＹＬＦ、ＹＡｌＯ3、ＧｄＶＯ4、または多結晶のＹＡＧ、Ｙ2Ｏ3、ＹＶＯ4、ＹＡｌＯ3、ＧｄＶＯ4に、ドーパントとしてＮｄ、Ｙｂ、Ｃｒ、Ｔｉ、Ｈｏ、Ｅｒ、Ｔｍ、Ｔａのうち１種または複数種添加されているものを媒質とするレーザ、アレキサンドライトレーザ、Ｔｉ：サファイアレーザなどの固体レーザ、ＧａＮレーザ、ＧａＡｓレーザ、ＩｎＡｓレーザなどの半導体レーザのいずれかを用いることができる。また、発振周波数が１０ＭＨｚ以上のパルスレーザとして、単結晶のＹＡＧ、ＹＶＯ4、ＧｄＶＯ4、または多結晶のＹＡＧ、Ｙ2Ｏ3、ＹＶＯ4、ＹＡｌＯ3、ＧｄＶＯ4にドーパントとしてＮｄ、Ｙｂ、Ｃｒ、Ｔｉ、Ｈｏ、Ｅｒ、Ｔｍ、Ｔａのうち１種または複数種添加されているものを媒質とするレーザを挙げることができる。なお、本発明のレーザ照射処理が行うことができる程度のエネルギーを持つレーザであれば、第１のレーザ発振器と第２のレーザ発振器の種類が別であってもよい。
【００２７】
上記発明の構成において、第１のレーザビームはＢＢＯ（β−ＢａＢ2Ｏ4、ホウ酸バリウム）、ＬＢＯ（Ｌｉ2Ｂ4Ｏ7、ホウ酸リチウム）、ＫＴＰ（ＫＴｉＯＰＯ4、チタニルリン酸カリウム）、ＬｉＮｂＯ3（ニオブ酸リチウム）、ＫＤＰ（ＫＨ2ＰＯ4、リン酸二水素カリウム）、ＬｉＩＯ3（リチウムアイオデート）、ＡＤＰ（ＮＨ4Ｈ2ＰＯ4、リン酸二水素アンモニウム）、ＢＩＢＯ（ＢｉＢ3Ｏ6、ビスマストリボレート）、ＣＬＢＯ（ＣｓＬｉＢ6Ｏ10、セシウムリチウムボーレート）、ＫＢ５（ＫＢ5Ｏ8・４Ｈ2Ｏ、ポタジムペンタボレート）などの非線形光学素子により、高調波に変換されていることを特徴とする。
【００２８】
上記発明の構成において、第１の方向と第２の方向は、互いに直交していることを特徴としている。これによって、ビームスポットの幅を一定にしたままで、かつリッジを形成させずに、かつ無駄なくレーザを照射面全面に照射することができる。
【００２９】
上記発明の構成において、第１のレーザ発振器より出射された第１のレーザビームは、照射面に対する入射方向は自由であることを特徴としている。
【００３０】
上記発明の構成において、第２のレーザ発振器より出射された第２のレーザビームは、照射面に対して斜めに照射することを特徴とする。
【００３１】
上記発明の構成において、第２のレーザビームのビームスポットは、第１のレーザビームのビームスポットの全てを照射面において覆うことを特徴とする。
【発明の効果】
【００３２】
本発明を用いることにより、全面において結晶粒径が均一で、かつ表面に凹凸が形成されない半導体膜を形成することが可能なレーザ処理装置を提供することができる。
【発明を実施するための最良の形態】
【００３３】
以下に本発明の実施の様態を、図面を用いて説明する。但し、本発明は多くの異なる態様で実施することが可能であり、本発明の趣旨及びその範囲から逸脱することなくその形態及び詳細を様々に変更し得ることは、当業者であれば容易に理解される。従って、本実施の形態の記載内容に限定して解釈されるものではない。
【００３４】
（実施の形態１）
本実施の形態を、図１、３を用いて説明する。本発明は、連続発振のレーザビームの高調波を用いて半導体膜をレーザアニールする際、高調波の線状ビームの両端部分をスリットで遮断し、さらにこの高調波に連続発振のレーザビームの基本波を照射面において重ね合わせるように同時に照射するものである。
【００３５】
レーザ発振器１０１、１０２は公知のもので連続発振のレーザ、すなわち、単結晶のＹＡＧ、ＹＶＯ4、ＹＬＦ、ＹＡｌＯ3、ＧｄＶＯ4、または多結晶のＹＡＧ、Ｙ2Ｏ3、ＹＶＯ4、ＹＡｌＯ3、ＧｄＶＯ4に、ドーパントとしてＮｄ、Ｙｂ、Ｃｒ、Ｔｉ、Ｈｏ、Ｅｒ、Ｔｍ、Ｔａのうち１種または複数種添加されているものを媒質とするレーザ、アレキサンドライトレーザ、Ｔｉ：サファイアレーザなどの固体レーザ、ＧａＮレーザ、ＧａＡｓレーザ、ＩｎＡｓレーザなどの半導体レーザのいずれかが用いられる。また、レーザ発振器１０１は、ＢＢＯ、ＬＢＯ、ＫＴＰ、ＫＤＰ、ＬｉＮｂＯ3、ＬｉＩＯ3、ＣＬＢＯ、ＡＴＰ、ＢＩＢＯ、ＫＢ５などの公知の非線形光学素子を用いて第二高調波に変換され、ＴＥＭ00（シングル横モード）でレーザビームを発振する連続発振のレーザ発振器である。なお、レーザ発振器１０１と１０２は同じ種類であっても違う種類であっても構わない。
【００３６】
レーザ発振器１０１から射出されたレーザビームは、スリット１０３を通る。スリット１０３は、線状または矩形状のビーム１０８の長軸方向に作用するように設置することで、線状または矩形状のビーム１０８の両端におけるエネルギーの弱い領域をできるだけ削除することができ、同時に線状または矩形状のビーム１０８の長軸方向の長さを調整することができる。つまり、レーザ発振器１０１から出射した直後は図３（ａ）の形状のエネルギー密度分布を持つが、スリットを通すことにより、図３（ｂ）の実線状のエネルギー密度分布を有するビームになる。
【００３７】
次いで、ミラー１０４でレーザビームの方向を変える。なお、方向を変えた後のレーザビームの方向は、基板に対して垂直方向でも斜め方向でも構わない。
【００３８】
その後、線状または矩形状のビーム１０５の長軸方向および短軸方向に作用するシリンドリカルレンズ１０６、１０７により、照射面にて線状または矩形状のビーム１０８が形成される。本発明の実施の形態において、２つのシリンドリカルレンズ１０６、１０７を集光レンズとして用いている。シリンドリカルレンズ１０６、１０７のうち、１つは線状または矩形状のビームの長軸方向にビームの整形を行い、残りの１つは線状または矩形状のビームの短軸方向にビームの整形を行う。シリンドリカルレンズ１０６、１０７を用いる利点は、ビームの長軸方向と短軸方向の集光をそれぞれ独立して行うことができる点である。なお、元のビームのビーム径、出力、ビームの形状をそのまま用いることができる場合は、シリンドリカルレンズを必ずしも２つ用いなくても良い。また、元のビームの長軸と短軸の長さの比を保ったまま集光を行う場合は、シリンドリカルレンズ１０６、１０７の代わりに球面レンズを用いてもよい。なお、シリンドリカルレンズ１０６は、スリット１０３と照射面が共役の関係になるように配置されている。このようにシリンドリカルレンズ１０６を配置することにより、スリット１０３を通過することによって発生する回折光が照射面に達して干渉縞を形成することを防ぐことができる。
【００３９】
レーザ発振器１０２は、基本波を発振する連続発振のレーザ発振器であり、光ファイバー１０９によって伝送され、線状または矩形状のビーム１０８のビームスポットを覆うように照射面へ照射され、ビームスポット１１０が形成される。なお、ビームスポット１１０は、線状または矩形状のビーム１０８のビームスポットを含む大きさであればよい。基本波を照射する前は図３（ｃ）の点線で示したエネルギー密度を持つが、基本波を照射することによって、図３（ｃ）の実線で示すように大粒径の結晶性領域を形成するためには十分なエネルギーが与えられる。
【００４０】
半導体膜が成膜された基板１１１はガラスを材料としており、レーザ照射の際に基板１１１が落ちないように、吸着ステージ１１２に固定されている。吸着ステージ１１２は、Ｘステージ１１３、Ｙステージ１１４を用いて半導体膜の表面に平行な面上をＸ方向またはＹ方向に走査を繰り返し、半導体膜を結晶化させる。本実施の形態ではＸステージ１１３、Ｙステージ１１４を用いて半導体膜が成膜された基板１１１を動かす構成となっているが、レーザビームの走査は、被処理物である基板を固定してレーザビームの照射位置を移動させる照射系移動型、レーザビームの照射位置を固定して基板を移動させる被処理物移動型、または上記２つの方法を組み合わせた方法を用いることができる。レーザビームの照射位置を移動させる方法として、例えばガルバノミラーやポリゴンミラーを用いることが可能である。
【００４１】
通常、波長が１０００ｎｍ程度の基本波は、固相の半導体膜にほとんど吸収されないが、液相の半導体膜に対する吸収係数は固相の１０００倍であるため、吸収されやすい。従って、高調波と基本波を同時に照射する場合、高調波によって溶融された部分の半導体膜のみ基本波が良く吸収され、結果として半導体膜に与えられるエネルギーが上昇する。
【００４２】
また、微結晶領域は、線状または矩形状のビーム１０８の両端がエネルギー不足であるため、不完全な溶融が起きる。しかしながら、一部の半導体膜は溶融しているため、その部分にも基本波は吸収される。そのため、本発明を用いれば、線状または矩形状のビーム１０６の両端部分で不足しているエネルギーを補うことができ、高調波が照射されている部分の半導体膜を完全に溶融することができる。
【００４３】
高調波のみのレーザアニールでは微結晶領域が形成されるが、本発明を用いることで、中心部と同等の結晶に改善することができる。なお、溶融していない部分には基本波が吸収されないため、半導体膜が溶融されることはない。
【００４４】
なお、本発明を用いることによって得られる半導体膜は、結晶粒径が半導体膜の全面において均一で、かつ半導体膜の表面にリッジが形成されない。そのため、隣接する結晶化領域の間にもＴＦＴを作製することが可能となる。これによって、レイアウトやサイズの制約が無く、半導体膜内で場所を選ばずにＴＦＴを作製することができる。
【００４５】
また、本発明を用いると、半導体膜の全面において均一にアニールされる。従って、本発明の方法によって形成された半導体膜を用いて作製した全てのＴＦＴは、特性が良好かつ均一になる。
【００４６】
さらには、本発明を用いることによって、連続発振のレーザを半導体膜に照射する際に、その照射位置を決める目印の作製が不要となる。さらには、半導体装置を作成する際のデザインルールを大幅に緩和することが可能になる。
【００４７】
このようにして得られた半導体膜を利用して、例えばアクティブマトリクス型の液晶ディスプレイなどを公知の方法に従って作製することができる。
【００４８】
なお、本実施の形態では、連続発振のレーザを用いた例を示しているが、連続発振のレーザに換えて発振周波数が１０ＭＨｚ以上のパルスレーザを用いることもできる。用いることができるレーザとして、単結晶のＹＡＧ、ＹＶＯ4、ＧｄＶＯ4、または多結晶のＹＡＧ、Ｙ2Ｏ3、ＹＶＯ4、ＹＡｌＯ3、ＧｄＶＯ4にドーパントとしてＮｄ、Ｙｂ、Ｃｒ、Ｔｉ、Ｈｏ、Ｅｒ、Ｔｍ、Ｔａのうち１種または複数種添加されているものを媒質とし、発振周波数が１０ＭＨｚ以上のパルスレーザを挙げることができる。
【実施例１】
【００４９】
本実施例では、より均一に半導体膜を結晶化させるために、回折光学素子（ディフラクティブオプティクス、またはディフラクティブオプティカルエレメントともいう）を用いて、連続発振のレーザビームの高調波をエネルギー分布の均一な線状または矩形状のレーザビームにして、このレーザビームの両端部分をスリットで遮蔽した後に半導体膜に照射する。さらに、この線状または矩形状のビームに対して、連続発振のレーザビームの基本波を照射面において重ね合わせるように同時に照射するものである。
【００５０】
本実施例で示すレーザ照射装置は、レーザ発振器２０１、２０２、回折光学素子２０３、スリット２０５、ミラー２０６、集光レンズ２０８、２０９、吸着ステージ２１３、Ｘステージ２１５、Ｙステージ２１６から構成される。
【００５１】
図２にレーザ照射装置の一例を示す。まず、非晶質半導体膜を成膜した基板２１４を用意する。基板２１４は、吸着ステージ２１３上に固定されている。吸着ステージ２１３は、Ｘステージ２１５およびＹステージ２１６を用いることによって、Ｘ軸およびＹ軸方向に自在に移動が可能である。なお、Ｘ軸方向およびＹ軸方向の移動は、モータステージ、ボールベアリングステージ、リニアモータステージなどの各種ステージを用いることができる。
【００５２】
レーザ発振器２０１、２０２は公知のもので連続発振のレーザ、すなわち、単結晶のＹＡＧ、ＹＶＯ4、ＹＬＦ、ＹＡｌＯ3、ＧｄＶＯ4、または多結晶のＹＡＧ、Ｙ2Ｏ3、ＹＶＯ4、ＹＡｌＯ3、ＧｄＶＯ4に、ドーパントとしてＮｄ、Ｙｂ、Ｃｒ、Ｔｉ、Ｈｏ、Ｅｒ、Ｔｍ、Ｔａのうち１種または複数種添加されているものを媒質とするレーザ、アレキサンドライトレーザ、Ｔｉ：サファイアレーザなどの固体レーザＧａＮレーザ、ＧａＡｓレーザ、ＩｎＡｓレーザなどの半導体レーザのいずれかが用いられる。半導体レーザは自ら発光して励起するため、フラッシュランプを用いて励起させる固体レーザよりエネルギー効率が良い。これらのレーザのいずれかをレーザ発振器２０１、２０２に用いることにより、少なくとも１つの結晶粒の中に１つのＴＦＴが形成可能な粒径を持つ半導体膜を効率的に形成することができる。
【００５３】
また、レーザ発振器２０１は、ＢＢＯ、ＬＢＯ、ＫＴＰ、ＫＤＰ、ＬｉＮｂＯ3、ＬｉＩＯ3、ＣＬＢＯ、ＡＴＰ、ＢＩＢＯ、ＫＢ５などの公知の非線形光学素子を用いて第二高調波に変換され、ＴＥＭ00（シングル横モード）でレーザビームを発振する連続発振のレーザ発振器である。なお、状況に応じて、レーザ発振器２０１から出射されるレーザを、非線形光学素子を用いて第二高調波以外の高調波に変換しても構わない。さらに、第１のレーザ発振器２０１と第２のレーザ発振器２０２は同じ種類であっても別な種類であっても構わない。
【００５４】
回折光学素子２０３はディフラクティブオプティクス、またはディフラクティブオプティクスエレメントとも呼ばれ、光の回折を利用してスペクトルを得る素子である。回折光学素子２０３の表面に多数の溝を形成することにより集光レンズ機能を奏するものが用いられる。そして、この回折光学素子２０３を用いることにより、連続発振のレーザ発振器から出射されたレーザビームのガウス分布からなるエネルギー分布を、エネルギー分布が均一な線状または矩形状のビームに形成することができる。
【００５５】
スリット２０５は、回折光学素子の結像位置に配置される平板状部材であり、より詳しくは前記回折光学素子により形成される線状または矩形状で、且つエネルギー分布が均一なビームが結像される位置に配置される。その概略を図３、図４に示す。
【００５６】
レーザの出射直後は図３（ａ）の形状のエネルギー密度分布を有するが、回折光学素子２０３を通すことによって、図３（ｄ）の形状のエネルギー密度分布となる。つまり、ビームの中央付近においてはエネルギー分布が均一になる。しかしながら、ビームの端部はエネルギー不足であるため、不完全な溶融が起きることになる。そこで、この端部を図４で示すようなスリットによって遮蔽する。
【００５７】
スリットは、その中央部に矩形状のスリット開口部４０１を有するとともに、スリット開口部４０１の長手方向の両端部には、高調波を出射するレーザ２０１の種類によって両端部を開放または遮蔽してエネルギー分布を調節することが可能な遮蔽板４０２が配設される。
【００５８】
このように、レーザの種類に合わせてスリット開口部４０１の両端で遮蔽板４０２を調節することにより、回折光学素子で形成した矩形状ビームのうち、特に長手方向の両端部のエネルギー分布が不均一な部分を必要に応じてカットすることができる。
【００５９】
このような構成により、レーザ発振器２０１から射出されたレーザビームは回折光学素子２０３によって、線状または矩形状で、且つエネルギー分布が均一なビームに形成された後にスリット２０５の位置で結像する。その後、ビームはスリット２０５によってエネルギー密度分布が小さい部分を遮蔽された後にミラー２０６で反射され、線状または矩形状のビーム２０７となる。さらにシリンドリカルレンズ２０８、２０９によって集光され、非晶質半導体膜を成膜した基板２１４に対して垂直方向または斜め方向から、線状または矩形状のビーム２１０として入射される。
【００６０】
同時に、レーザ発振器２０２から射出されたレーザビームは、光ファイバー２１１によって伝送され、照射面の線状または矩形状のビーム２１０のビームスポットに重ねるように照射され、ビームスポット２１２が形成される。なお、照射面において、ビームスポット２１２は、ビーム２１０によって形成されるビームスポットの全てを覆い、且つ照射面に対して斜め方向から照射される。基本波を照射する前は図３（ｆ）の点線で示したエネルギー密度を持つが、基本波を照射することによって、図３（ｆ）の実線で示すように、大粒径の結晶性領域を形成するためには十分であり、かつ均一なエネルギーが与えられる。
【００６１】
半導体膜が成膜された基板２１４はガラスを材料としており、レーザ照射の際に基板２１４が落ちないように、吸着ステージ２１３に固定されている。吸着ステージ２１３は、Ｘステージ２１５、Ｙステージ２１６を用いて半導体膜の表面に平行な面上をＸＹ方向に走査を繰り返し、基板２１４上の半導体膜を結晶化させる。
【００６２】
本実施例では２つのシリンドリカルレンズ２０８、２０９を集光レンズとして用いており、この２枚のシリンドリカルレンズに対して垂直にレーザを入射させる。シリンドリカルレンズは一方向に曲率を持っているため、１次元方向にのみ集光または拡散をさせることが可能である。したがって、２つのシリンドリカルレンズ２０８、２０９の曲率の方向をそれぞれＸ軸方向、Ｙ軸方向にすることにより、照射面におけるビームスポットの大きさをＸＹ方向で任意に変更することができるため、光学調整が容易であり、かつ調整の自由度が高い。なお、レーザ発振器２０１より出射されたレーザビームのビーム径、出力、形状をそのまま使うことができる場合は、シリンドリカルレンズは必要最低限の数だけ用いればよい。また、元のビームの長軸と短軸の長さの比を保ったまま集光を行う場合は、シリンドリカルレンズ２０８、２０９の代わりに球面レンズを用いてもよい。
【００６３】
基板２１４に入射される線状または矩形状のビーム２１０は、１０Ｗのレーザを用いた場合では、短手方向の長さが約１〜１０μｍのものが用いられる。なお、短手方向の長さは光学設計の制限上、下限は約１μｍである。
【００６４】
長手方向の長さは、レーザ発振器２０１の出力および短手方向の長さより、エネルギー密度が足りるように決めればよい。例えば、出力が１０Ｗのレーザを用いた場合では、３００μｍ程度になる。また、ビーム２１０によって形成されるビームスポットの形状を線状または矩形状にするのは、このビームスポットの形状が楕円形状をしていると、基板を走査するときに基板上に荒れが生じるためである。
【００６５】
上記のようにすることによって、基板２１４上の半導体膜を均一に結晶化することができる。なお、本願発明は上記の構成に限定されるものではなく、発明の要旨を逸脱しない範囲において適宜設計変更が可能である。
【００６６】
なお、本発明を用いることによって得られる半導体膜は、結晶粒径が半導体膜の全面において均一で、かつ半導体膜の表面にリッジが形成されない。そのため、隣接する結晶化領域の間にもＴＦＴを作製することが可能となる。これによって、レイアウトやサイズの制約が無く、半導体膜内で場所を選ばずにＴＦＴを作製することができる。
【００６７】
また、本発明を用いると、半導体膜の全面において均一にアニールされる。従って、本発明の方法によって形成された半導体膜を用いて作製した全てのＴＦＴは、特性が良好かつ均一になる。
【００６８】
さらには、本発明を用いることによって、連続発振のレーザを半導体膜に照射する際に、その照射位置を決める目印の作製が不要となる。さらには、半導体装置を作成する際のデザインルールを大幅に緩和することが可能になる。
【００６９】
本実施例では、高調波のＣＷレーザと基本波のＣＷレーザを半導体膜上で重ねて照射しているが、ＣＷレーザに換えて、連続発振のレーザに換えて発振周波数が１０ＭＨｚ以上のパルスレーザを用いることもできる。用いることができるレーザの例として、単結晶のＹＡＧ、ＹＶＯ4、ＧｄＶＯ4、または多結晶のＹＡＧ、Ｙ2Ｏ3、ＹＶＯ4、ＹＡｌＯ3、ＧｄＶＯ4にドーパントとしてＮｄ、Ｙｂ、Ｃｒ、Ｔｉ、Ｈｏ、Ｅｒ、Ｔｍ、Ｔａのうち１種または複数種添加されているものを媒質とし、発振周波数が１０ＭＨｚ以上のパルスレーザを挙げることができる。
【実施例２】
【００７０】
本実施例では、２つの連続発振の高調波のレーザから発振されたレーザ光を分割し、エネルギー分布が互いに異なるレーザ光を重ね合わせることによってエネルギー分布が均一なビームを形成する。さらに、スリットを用いてこのビームの端部を遮蔽することによってエネルギー分布をより均一化した後に、半導体膜に照射する。同時に、連続発振の基本波のレーザを照射面において重ね合わせるように照射するものである。この概要を図５、図６を用いて説明する。
【００７１】
５０１、５０２はレーザであり、このレーザは公知のもので連続発振のレーザ、すなわち、単結晶のＹＡＧ、ＹＶＯ4、ＹＬＦ、ＹＡｌＯ3、ＧｄＶＯ4、または多結晶のＹＡＧ、Ｙ2Ｏ3、ＹＶＯ4、ＹＡｌＯ3、ＧｄＶＯ4に、ドーパントとしてＮｄ、Ｙｂ、Ｃｒ、Ｔｉ、Ｈｏ、Ｅｒ、Ｔｍ、Ｔａのうち１種または複数種添加されているものを媒質とするレーザ、アレキサンドライトレーザ、Ｔｉ：サファイアレーザなどの固体レーザ、ＧａＮレーザ、ＧａＡｓレーザ、ＩｎＡｓレーザなどの半導体レーザのいずれかが用いられる。半導体レーザは自ら発光して励起するため、フラッシュランプを用いて励起させる固体レーザよりエネルギー効率が良い。また、レーザ５０１、５０２から発振されるレーザ光は、ＢＢＯ、ＬＢＯ、ＫＴＰ、ＫＤＰ、ＬｉＮｂＯ3、ＬｉＩＯ3、ＣＬＢＯ、ＡＴＰ、ＢＩＢＯ、ＫＢ５などの公知の非線形光学素子により高調波に変換する。なお、本実施例では、レーザ５０１、５０２は連続発振のＹＡＧレーザを用い、非線形光学素子により第２高調波に変換して用いているが、必要に応じて第２高調波以外の高調波に変換しても構わない。
【００７２】
５０３、５０４は光アイソレータである。被照射体に対する反射率が高いレーザ光を用い、このレーザ光が被照射体に垂直に入射すると、被照射体に入射したときと同じ光路を戻る、いわゆる戻り光が発生する。戻り光はレーザの出力や周波数の変動や、ロッドの破壊などの悪影響を及ぼす要因となる。そのため、戻り光を出射光と分離する素子が必要となるが、この素子は光非相反素子と呼ばれており、光アイソレータは代表的なものである。ここで用いる光アイソレータは、一方向のみに光を透過させ、この方向と反対の方向に伝搬しようとする光を阻止する働きを有する素子である。本実施例における光学系は対称的な配置となっているため、照射面でのそれぞれの反射光が互いのレーザに対して、戻り光と同様な悪影響を及ぼす可能性がある。そのため、光アイソレータ５０３、５０４を設置することが望ましい。
【００７３】
そして、射出されたそれぞれのレーザ光は、ビームエキスパンダー５０５、５０６またはビームエキスパンダー５０７、５０８により拡大される。なお、ビームエキスパンダー５０５、５０６、５０７、５０８はレーザから射出されたレーザ光の断面形状が小さい場合に特に有効なものであり、レーザ光の大きさ等によっては用いなくてもよい。もちろん、レーザ光を一方向のみではなく、二方向と拡大してもよい。また、ビームエキスパンダー５０５、５０６、５０７、５０８として合成石英ガラス製のシリンドリカルレンズを用いると、高い透過率が得られるので望ましい。
【００７４】
また、ビームエキスパンダー５０５、５０６、５０７、５０８の表面に施されているコーティングは、使用するレーザ光の波長に対する透過率が９９％以上得られるものを使用するのが望ましい。さらに、用いるレーザの波長により合成石英ガラスの表面に施されているコーティングを適切なものに変えれば、さまざまなレーザに適用できる。
【００７５】
ビームエキスパンダー５０５、５０６、または５０７、５０８から射出されたレーザ光は、ミラー５０９、５１０により２方向に分割される。その様子を図６を用いて説明する。
【００７６】
図６（Ａ）および図６（Ｂ）はレーザ光の進行方向に対して垂直な断面でのレーザ光の形状を示している。レーザ５０１から発振したレーザ光は図６（Ａ）で示すように、ミラー５０９により第１のレーザ光と第２のレーザ光に分割され、第１のレーザ光はダンパー５１３に吸収され、第２のレーザ光はミラー５１１で反射された後にスリット５１５へ入射する。同様に、レーザ５０２から発振したレーザ光は図６（Ｂ）で示すように、ミラー５１０により第３のレーザ光と第４のレーザ光に分割され、第３のレーザ光はミラー５１２に入射した後にスリット５１５へ入射し、第４のレーザ光はダンパー５１４に吸収される。
【００７７】
スリット５１５へ入射する２つのレーザ光は、異なるレーザから発振されたものであるため合成されても干渉は起こらない。また、レーザ５０１から発振されたレーザ光のうち第２のレーザ光がスリット５１５へ入射し、レーザ５０２から発振されたレーザ光のうち第３のレーザ光がスリット５１５へ入射している。スリット５１５またはその近傍において異なるエネルギー分布を有するレーザ光が合成されるので、エネルギー分布の均一性の優れた矩形状のレーザ光が形成される。（図６（Ｃ））
【００７８】
また、本実施例では、２つのレーザを用い、レーザ光の分割数を２としているが、これに限らない。なお、レーザは１０台程度用いるのが好ましいが、用いるレーザの台数が少ないときは、偶数台用いて、レーザ光を偶数に分割するのが望ましい。また、用いるレーザは同一のものでなくても良い。
【００７９】
また、本実施例では、図６で示したように、レーザ光の進行方向における垂直な面において等幅で分割しているが、本発明はこれに限らない。
【００８０】
また、本実施例では、エネルギー分布が互いに異なるレーザ光を照射面またはその近傍において合成しているが、レーザ光のモードによって最適な合成方法は異なるので、実施者が適宜合成方法を決定すれば良い。例えば、ＴＥＭ00モードのレーザ光では対称性が高いので、２分割したレーザ光のうちの一方のビームの左半分と他方のビームの右半分とを合成すると、比較的均一性の高いレーザ光を得ることができる。もちろん、分割数を増やした方がより均一性の高いレーザ光を得ることができる。その他のモードでも同様の方法で均一性の高いレーザ光を得ることができる。
【００８１】
スリット５１５を通過したレーザビーム５１６は、ミラー５１７で反射した後、レーザビーム５１６の長軸に作用するシリンドリカルレンズ５１８及びレーザビーム５１６の短軸方向に作用するシリンドリカルレンズ５１９により集光され、半導体膜を成膜した基板５２０に照射される。なお、図５では、まずシリンドリカルレンズ５１８でレーザビーム５１６の長軸に作用させた後に、シリンドリカルレンズ５１９でレーザビーム５１６の短軸方向に作用させているが、この順番でなくてもよい。本実施例において、２つのシリンドリカルレンズ５１８、５１９は集光レンズとして用いられている。なお、元のビームの長軸と短軸の長さの比を保ったまま集光を行う場合は、シリンドリカルレンズ５１８、５１９の代わりに球面レンズを用いてもよい。
【００８２】
さらに、レーザビーム５１６によって形成されたビームスポット５２１を覆うように、連続発振の基本波のレーザビームを照射面において重ね合わせるように同時に照射する。レーザ発振器５２２は、基本波を発振する連続発振のレーザ発振器であり、光ファイバー５２３によって伝送され、ビームスポット５２１に重なるように照射面へ照射され、ビームスポット５２４が形成される。なお、ビームスポット５２４は、ビームスポット５２１を完全に覆う大きさであればよい。
【００８３】
半導体膜が成膜された基板５２０はガラスを材料としており、レーザ照射の際に基板５２０が落ちないように、吸着ステージ５２５に固定されている。吸着ステージ５２５は、Ｘステージ５２６、Ｙステージ５２７を用いて半導体膜の表面に平行な面上をＸＹ方向に走査を繰り返し、半導体膜を結晶化させる。
【００８４】
このようなレーザ照射装置を用いて半導体膜のアニールを行えば、非晶質半導体膜を結晶化させたり、結晶性を向上させて結晶性半導体膜を得たり、不純物元素の活性化を行うことができる。
【００８５】
なお、本発明を用いることによって得られる半導体膜は、結晶粒径が半導体膜の全面において均一で、かつ表面にリッジが形成されない。そのため、隣接する結晶化領域の間にもＴＦＴを作製することができる。また、、レイアウトやサイズの制約が無く、半導体膜内で場所を選ばずにＴＦＴを作製することができる。
【００８６】
また、本発明を用いると、半導体膜の全面において均一にアニールされるため、この方法によってアニールされた半導体膜を用いて作製した全てのＴＦＴは、特性が良好かつ均一になる。
【００８７】
さらには、本発明を用いることによって、連続発振のレーザを半導体膜に照射する際に、その照射位置を決める目印の作製が不要となる。さらには、半導体装置を作成する際のデザインルールを大幅に緩和することが可能になる。
【００８８】
本実施例では、高調波のＣＷレーザと基本波のＣＷレーザを半導体膜上で重ねて照射しているが、ＣＷレーザに換えて、連続発振のレーザに換えて発振周波数が１０ＭＨｚ以上のパルスレーザを用いることもできる。用いることができるレーザの例として、単結晶のＹＡＧ、ＹＶＯ4、ＧｄＶＯ4、または多結晶のＹＡＧ、Ｙ2Ｏ3、ＹＶＯ4、ＹＡｌＯ3、ＧｄＶＯ4にドーパントとしてＮｄ、Ｙｂ、Ｃｒ、Ｔｉ、Ｈｏ、Ｅｒ、Ｔｍ、Ｔａのうち１種または複数種添加されているものを媒質とし、発振周波数が１０ＭＨｚ以上のパルスレーザを挙げることができる。
【実施例３】
【００８９】
本実施例では、本発明によるレーザアニール装置を用いて、薄膜トランジスタ（ＴＦＴ）を作成する工程を示す。なお、本実施例ではトップゲート型（順スタガ型）ＴＦＴの作製方法を記載しているが、トップゲート型ＴＦＴに限らず、ボトムゲート型（逆スタガ型）ＴＦＴなどでも同様に本発明を用いることができる。
【００９０】
図７（Ａ）に示すように、絶縁表面を有する基板７００上に下地膜７０１を形成する。本実施例では、基板７００としてガラス基板を用いる。なお、ここで用いる基板には、バリウムホウケイ酸ガラス、アルミノホウケイ酸ガラスなどのガラス基板、石英基板、セラミックス基板、ステンレス基板などを用いることができる。また、プラスチック、アクリルなどに代表される可撓性を有する材料からなる基板は、一般的に他の基板と比較して耐熱温度が低い傾向にあるが、本工程の処理に耐え得るのであれば用いることができる。
【００９１】
下地膜７０１は、基板７００に含まれるナトリウムなどのアルカリ金属やアルカリ土類金属が半導体中に拡散し、半導体素子の特性に悪影響を及ぼすのを防ぐために設ける。このため、アルカリ金属やアルカリ土類金属の半導体中への拡散を抑えることのできる酸化珪素や窒化珪素、窒化酸化珪素などの絶縁膜を用いて形成する。また、下地膜７０１は単層または積層構造のいずれでもよい。本実施例では、プラズマＣＶＤ法（Ｃｈｅｍｉｃａｌ  Ｖａｐｏｒ  Ｄｅｐｏｓｉｔｉｏｎ：化学気相成長法）を用いて窒化酸化珪素膜を１０〜４００ｎｍの膜厚になるように成膜した。
【００９２】
なお、基板７００として、ガラス基板またはプラスチック基板のようにアルカリ金属やアルカリ土類金属が多少なりとも含まれている基板を用いている場合には、不純物の拡散を防ぐために下地膜を設けることは有効であるが、石英基板など不純物の拡散がさほど問題にならない基板を用いる場合には必ずしも下地膜７０１を設ける必要はない。
【００９３】
次いで、下地膜７０１上に非晶質半導体膜７０２を形成する。非晶質半導体層７０２は、公知の方法（スパッタリング法、ＬＰＣＶＤ法、プラズマＣＶＤ法など）により、２５〜１００ｎｍ（好ましくは３０〜６０ｎｍ）の厚さで形成する。ここで用いる非晶質半導体膜７０２は、珪素やシリコンゲルマニウムなどを用いることができるが、ここでは珪素を用いる。シリコンゲルマニウムを用いる場合、ゲルマニウムの濃度は０．０１〜４．５ａｔｏｍｉｃ％程度であることが好ましい。
【００９４】
続いて図７（Ｂ）に示すように、本発明のレーザアニール装置を用いて非晶質半導体膜７０２にレーザ７０３、７０５を照射して結晶化を行う。本実施例では、レーザ７０３として１０Ｗ、第２高調波、ＴＥＭ00モード（シングル横モード）発振のＮｄ：ＹＶＯ4レーザを用い、球面レンズ７０４を通して照射を行うとともに、レーザ７０５として１００Ｗ、基本波、ＴＥＭ00モード発振のＮｄ：ＹＶＯ4レーザを重ねて照射する。なお、レーザ７０３のビームスポットを完全に覆うようにレーザ７０５を照射する。
【００９５】
ここで挙げたレーザに限らず、単結晶のＹＡＧ、ＹＶＯ4、ＹＬＦ、ＹＡｌＯ3、ＧｄＶＯ4、または多結晶のＹＡＧ、Ｙ2Ｏ3、ＹＶＯ4、ＹＡｌＯ3、ＧｄＶＯ4に、ドーパントとしてＮｄ、Ｙｂ、Ｃｒ、Ｔｉ、Ｈｏ、Ｅｒ、Ｔｍ、Ｔａのうち１種または複数種添加されているものを媒質とするレーザ、アレキサンドライトレーザ、Ｔｉ：サファイアレーザなどのの固体レーザ、ＧａＮレーザ、ＧａＡｓレーザ、ＩｎＡｓレーザなどの半導体レーザのいずれかを用いることができる。また、レーザ７０３は、ＢＢＯ、ＬＢＯ、ＫＴＰ、ＫＤＰ、ＬｉＮｂＯ3、ＬｉＩＯ3、ＣＬＢＯ、ＡＴＰ、ＢＩＢＯ、ＫＢ５などの公知の非線形光学素子により高調波に変換されている。なお、本実施例では、レーザ７０３は非線形光学素子により第２高調波に変換されているが、第２高調波以外の高調波であっても構わない。また、半導体レーザは自ら発光して励起するため、エネルギー的に効率がよい。
【００９６】
この方法を用いることによって、走査方向に向かって連続的に成長した結晶粒が形成されるだけではなく、隣接したレーザ照射領域の境界において、微結晶領域やリッジの形成を防ぐことが可能になる。さらに、確実に微結晶領域やリッジの形成を防ぐ場合、隣接した高調波の照射領域を若干重ねることが有効である。
【００９７】
このように、半導体膜を均一にアニールすることにより、この半導体膜によって作製される電子機器の特性を良好かつ均一にすることができる。
【００９８】
また、スリットを用いると、レーザ光の強度が弱い部分を遮断することができるため、一定以上の強度を持つ線状または矩形状のレーザ光を照射することができる。
【００９９】
その後、図７（Ｃ）に示すように、レーザ光の照射によって形成された結晶性半導体膜７０６をパターニングし、島状の半導体膜７０７を形成する。さらに、この島状の半導体膜７０７を覆うようにゲート絶縁膜７０８を形成する。ゲート絶縁膜７０８には、酸化珪素、窒化珪素または窒化酸化珪素などを用いることができる。その際の成膜方法はプラズマＣＶＤ法、スパッタ法を用いることができる。ここではプラズマＣＶＤ法で窒化酸化珪素膜を１１５ｎｍの厚さに成膜した。
【０１００】
次に、ゲート絶縁膜７０８上に導電膜を形成し、パターニングすることでゲート電極７０９を形成する。その後、ゲート電極７０９、またはレジストを形成してパターニングしたものをマスクとして用い、島状の半導体膜７０７にｎ型またはｐ型の導電性を付与する不純物を選択的に添加し、ソース領域７１０、ドレイン領域７１１、ＬＤＤ領域７１２などを形成する。上記の工程によって、Ｎチャネル型ＴＦＴ７１３および７１４と、Ｐチャネル型ＴＦＴ７１５を同一基板上に形成することができる。
【０１０１】
続いて、図７（Ｄ）に示すように、Ｎチャネル型ＴＦＴ７１３、７１４、およびＰチャネル型ＴＦＴ７１５の保護膜として、絶縁膜７１６を形成する。この絶縁膜７１６は、プラズマＣＶＤ法またはスパッタ法を用い、窒化珪素膜または窒化酸化珪素膜を単層または積層構造で１００〜２００ｎｍの厚さに形成する。本実施例では、プラズマＣＶＤ法により膜厚１００ｎｍの酸化窒化珪素膜を形成した。絶縁膜７１６を設けることにより、酸素や空気中の水分をはじめ、各種イオン性の不純物の侵入を阻止するブロッキング作用を得ることができる。
【０１０２】
次いで、さらに絶縁膜７１７を形成する。ここでは、ＳＯＧ（Ｓｐｉｎ  Ｏｎ  Ｇｌａｓｓ）法またはスピンコート法によって塗布されたポリイミド、ポリアミド、ＢＣＢ（ベンゾシクロブテン）、アクリル、シロキサン（珪素と酸素との結合で骨格構造が構成され、置換基に少なくとも水素を含む材料、フッ素、アルキル基、または芳香族炭化水素のうち少なくとも一種を有する物質が含まれている物質）などの有機樹脂膜、ＴＯＦ膜、無機層間絶縁膜（窒化珪素、酸化珪素などの珪素を含む絶縁膜）、ｌｏｗ−ｋ（低誘電率）材料などを用いることができる。絶縁膜７１７は、ガラス基板上に形成されたＴＦＴによるリッジを緩和し、平坦化する意味合いが強いため、平坦性に優れた膜が好ましい。
【０１０３】
さらに、フォトリソグラフィ法を用いて絶縁膜および有機絶縁膜をパターン加工して、不純物領域に達するコンタクトホールを形成する。
【０１０４】
次に、導電性材料を用いて導電膜を形成し、この導電膜をパターン加工することによって配線７１８を形成する。その後、保護膜として絶縁膜７１９を形成すると、図７（Ｄ）に示すような半導体装置が完成する。なお、本発明のレーザアニール方法を用いた半導体装置の作製方法は、上述したＴＦＴの作製工程に限定されない。
【０１０５】
また、レーザ光による結晶化の前に、触媒元素を用いた結晶化工程を設けてもよい。その触媒元素としては、ニッケル（Ｎｉ）、ゲルマニウム（Ｇｅ）、鉄（Ｆｅ）、パラジウム（Ｐｄ）、スズ（Ｓｎ）、鉛（Ｐｂ）、コバルト（Ｃｏ）、白金（Ｐｔ）、銅（Ｃｕ）、金（Ａｕ）といった元素を用いることができる。触媒元素を用いた結晶化工程の後にレーザ光による結晶化工程を行うと、半導体膜の上部は溶融するが下部は溶融しない。半導体膜の下部で溶融せずに残った結晶が結晶核になり、半導体膜の上部に向かって結晶化が進む。
【０１０６】
このため、レーザ光による結晶化工程のみに比べて、より半導体膜の結晶性を高めることができ、レーザ光による結晶化後の半導体膜表面の荒れが抑えられることができる。よって、後に形成される半導体素子、代表的にはＴＦＴの特性のばらつきがより抑えられ、オフ電流を抑えることができる。
【０１０７】
なお、触媒元素を添加し、加熱処理を行って結晶化を促進した後にレーザ光の照射を行ってもよいし、加熱処理の工程を省略してもよい。また、加熱処理を行った後、その温度を保ちつつレーザ処理を行ってもよい。
【０１０８】
本実施例では、半導体膜の結晶化に本発明のレーザ照射方法を用いた例を示したが、半導体膜にドーピングした不純物元素の活性化を行うために用いてもよい。また、本発明を用いた半導体装置の作製方法は、集積回路や半導体表示装置の作製方法にも用いることができる。
【０１０９】
なお、本発明を用いることによって得られる半導体膜は、結晶粒径が半導体膜の全面において均一で、かつ表面にリッジが形成されない。そのため、隣接する結晶化領域の間にもＴＦＴを作製することが可能となる。これによって、レイアウトやサイズの制約が無く、半導体膜内で場所を選ばずにＴＦＴを作製することができる。
【０１１０】
また、本発明を用いると、半導体膜の全面において均一にアニールされる。従って、本発明の方法によって形成された半導体膜を用いて作製した全てのＴＦＴは、特性が良好かつ均一になる。
【０１１１】
さらには、本発明を用いることによって、連続発振のレーザを半導体膜に照射する際に、その照射位置を決める目印の作製が不要となる。さらには、半導体装置を作成する際のデザインルールを大幅に緩和することが可能になる。
【０１１２】
本実施例では、高調波のＣＷレーザと基本波のＣＷレーザを半導体膜上で重ねて照射しているが、ＣＷレーザに換えて、連続発振のレーザに換えて発振周波数が１０ＭＨｚ以上のパルスレーザを用いることもできる。用いることができるレーザの例として、単結晶のＹＡＧ、ＹＶＯ4、ＧｄＶＯ4、または多結晶のＹＡＧ、Ｙ2Ｏ3、ＹＶＯ4、ＹＡｌＯ3、ＧｄＶＯ4にドーパントとしてＮｄ、Ｙｂ、Ｃｒ、Ｔｉ、Ｈｏ、Ｅｒ、Ｔｍ、Ｔａのうち１種または複数種添加されているものを媒質とし、発振周波数が１０ＭＨｚ以上のパルスレーザを挙げることができる。
【実施例４】
【０１１３】
本実施例では、本発明を利用して作成されたＴＦＴのレイアウトの例について図８、図９を用いて以下に説明する。
【０１１４】
図８において、８０１は半導体膜、８０２、８０４、８０５、８０６は高調波によるビームスポット、８０３はレーザビームの基本波を半導体膜８０１に照射したときに形成されるビームスポット、８０７はレーザピッチ、８０８は隣接するビームスポットが重なった領域である。
【０１１５】
通常は、隣り合う結晶化領域の境界には微結晶領域が形成され、リッジも形成されるため、隣り合う結晶化領域をまたぐようにＴＦＴを作製しない。ところが、設計上いろいろな位置にＴＦＴを配置しなければならない場合が生ずる。すなわち、限られた面積の中で集積度を上げようとするときは、隣り合う結晶化領域をまたいでＴＦＴが位置する必要がでてくる。ところが、このようにＴＦＴを形成すると、ＴＦＴが有する半導体膜の結晶化状態がそれぞればらつく。電子機器の特性は、電子回路に含まれる複数のＴＦＴのうち、電子移動度が一番低いＴＦＴに従うことになるため、この部分がボトルネックとなる。
【０１１６】
本発明を用いることによって、高調波によるビームスポットの部分は結晶化が均一に行われる。そのため、隣接する結晶化領域の境界には微結晶領域やリッジが形成されなくなり、レイアウトを自由に設計することが可能になる。なお、隣接する結晶化領域の境界は、図８（ａ）において、高調波によるビームスポット８０２と高調波によるビームスポット８０４の境界に相当する。
【０１１７】
また、図８（ｂ）に示すように、隣接する高調波によるビームスポットの領域を重ね合わせることにより、微結晶領域やリッジを形成させなくすることも可能である。
【０１１８】
図９には、図８で説明したようにレーザ照射を行った後のＴＦＴのレイアウトの一例として、発光素子の画素に用いるＴＦＴのレイアウトを示す。９００は半導体膜、９０１はソース信号線、９０２はゲート信号線、９０３は電流供給線、９０４はスイッチング用ＴＦＴ、９０５は駆動用ＴＦＴ、９０６は容量、９０７は発光素子である。また、図９（Ｃ）の（１）、（２）が重なっている部分は図８（ｂ）のレーザが重なった領域８０８に相当する。
【０１１９】
本発明のレーザ照射装置によってレーザ照射を行うと、結晶粒径が半導体膜の全面において均一で、かつ表面にリッジが形成されないため、図９（Ｃ）の（１）、（２）にように隣接する結晶化領域の間にもＴＦＴを作製することが可能となる。
【０１２０】
このように、隣接する結晶化領域の境界の位置に関係なく、無駄なく自由にＴＦＴを作成することが可能になる。そして、連続発振のレーザを半導体膜に照射する際に、その照射位置を決める目印の作製が不要となる。その結果、コストの低減を図ることができ、かつＴＦＴのデザインの自由度が向上する。さらには、リッジが形成されないため、品質が高く、かつ性能のばらつきがないようにＴＦＴを製作することができる。
【実施例５】
【０１２１】
本発明を用いてレーザ照射を行った半導体材料を用いて様々な電子機器を完成させることができる。本発明を用いることにより、基板全面を均一にアニールすることが可能となるため、半導体素子のレイアウトや大きさの自由度を高くすることや、集積度を向上することが可能となる。また、基板のどの部分においても結晶化度は同じであるため、製作した半導体素子の製品品質は良好な状態であり、且つばらつきをなくすことが可能になる。その具体例を、図を用いて説明する。
【０１２２】
図１０（Ａ）は表示装置であり、筐体１００１、支持台１００２、表示部１００３、スピーカー部１００４、ビデオ入力端子１００５などを含む。この表示装置は、他の実施例で示した作製方法により形成した薄膜トランジスタをその表示部１００３に用いることにより作成される。なお、表示装置には液晶表示装置、発光装置などがあり、具体的にはコンピュータ用、テレビ受信用、広告表示用などの全ての情報表示用表示装置が含まれる。
【０１２３】
図１０（Ｂ）はコンピュータであり、筐体１０１１、表示部１０１２、キーボード１０１３、外部接続ポート１０１４、ポインティングマウス１０１５などを含む。他の実施例で示した作製方法を用いることにより、表示部１０１２やその他の回路への適用が可能である。さらに、本発明は本体内部のＣＰＵ、メモリなどの半導体装置にも適用が可能である。
【０１２４】
また、図１０（Ｃ）は携帯電話であり、携帯端末の１つの代表例である。この携帯電話は筐体１０２１、表示部１０２２、操作キー１０２３などを含む。上記の携帯電話を初めとして、ＰＤＡ（Ｐｅｒｓｏｎａｌ  Ｄｉｇｉｔａｌ  Ａｓｓｉｓｔａｎｔｓ、情報携帯端末）、デジタルカメラ、小型ゲーム機などの電子機器は携帯端末であるため、表示画面が小さい。従って、本発明の他の実施例で示した微細なトランジスタを用いてＣＰＵ、メモリなどの機能回路を形成することによって、小型・軽量化を図ることができる。
【０１２５】
本実施例で作成したトランジスタを薄膜集積回路、または非接触型薄膜集積回路装置（無線ＩＣタグ、ＲＦＩＤ（無線認証、Ｒａｄｉｏ  Ｆｒｅｑｕｅｎｃｙ  Ｉｄｅｎｔｉｆｉｃａｔｉｏｎ）とも呼ばれる）として用いることもできる。他の実施例で示した作製方法を用いることにより、薄膜集積回路および非接触型薄膜集積回路は、タグとしての利用やメモリとしての利用が可能である。
【０１２６】
図１０（Ｄ）は、パスポート１０４１にＩＣタグ１０４２を付けている状態を示している。また、パスポート１０４１にＩＣタグ１０４２を埋め込んでもよい。同様にして、運転免許証、クレジットカード、紙幣、硬貨、証券、商品券、チケット、トラベラーズチェック（Ｔ／Ｃ）、健康保険証、住民票、戸籍謄本などにＩＣタグを付けたり埋め込むことができる。このようにタグとして利用することによって、偽造されたものと区別することが可能になる。
【０１２７】
また、無線機能を設けたＩＣタグは以下のように用いることができる。会計の際に無線ＩＣタグに会計を済ませたことを記入し、出口にチェック手段を設け、会計済みであることを無線ＩＣタグに書き込まれているかをチェックする。会計を済ませていないで店を出ようとすると、警報が鳴る。この方法によって、会計のし忘れや万引きを予防することができる。
【０１２８】
このほかに、ＩＣタグをメモリとして用いることも可能である。図１０（Ｅ）はＩＣタグ１０５１を野菜の包装に貼り付けるラベルに用いた場合の例を示している。また、包装そのものにＩＣタグを貼り付けたり埋め込んだりしても構わない。ＩＣタグ１０５１には、生産地、生産者、製造年月日、加工方法などの生産段階のプロセスや、商品の流通プロセス、価格、数量、用途、形状、重量、賞味期限、各種認証情報などを記録することが可能になる。ＩＣタグ１０５１からの情報は、無線式のリーダ１０５２のアンテナ部１０５３で受信して読み取り、リーダの表示部１０５４に表示することによって、卸売業者、小売業者、消費者が把握することが容易になる。また、生産者、取引業者、消費者のそれぞれに対してアクセス権を設定することが可能であり、アクセス権を有しない場合は読み込み、書き込み、書き換え、消去ができない仕組みになっている。
【０１２９】
以上に挙げたＩＣタグは、従来用いているバーコードより製造コストが高いため、コスト低減を図る必要がある。本発明を用いることによって、隣り合う結晶化領域の境界においても無駄なく半導体素子を形成することができるため、コストの低減に有効である。また、リッジがないため、どのＩＣタグも品質が高く、かつ性能のばらつきがないように製作することができる。
【０１３０】
以上のように、本発明により作製された半導体装置の適用範囲は極めて広く、本発明により作製された半導体装置をあらゆる分野の電子機器に用いることができる。
【実施例６】
【０１３１】
本実施例では、本発明のレーザ照射装置による結晶化方法に、触媒元素による結晶化方法を組み合わせて、より結晶化を良好に行う例について説明する。
【０１３２】
まず、図１２（Ａ）に示すように、基板１２００上に下地膜１２０１を形成し、下地膜１２０１上に半導体膜１２０２を成膜する工程までは、実施例２を参照して行う。次に、図１２（Ｂ）に示すように、半導体膜１２０２の表面に、重量換算で１０〜１００ｐｐｍのＮｉを含む溶液（例えば酢酸ニッケルの溶液）をスピンコート法で塗布し、半導体膜１２０２の表面近傍にニッケルを導入した領域を形成する。なお、図１２（Ｂ）の点線は、触媒元素を導入したことを示す。触媒の導入は上記方法に限定されず、スパッタ法、蒸着法、プラズマ処理などを用いて導入しても良い。
【０１３３】
そして、５００〜６５０℃で４〜２４時間、例えば５７０℃、１４時間の加熱処理を行う。この加熱処理により、触媒元素が導入された領域から、触媒元素が導入されていない領域に向かって、すなわち半導体膜１２０２表面から基板１２００に向かって縦方向に結晶化が促進され、結晶化された半導体膜１２０３が形成される（図１２（Ｃ））。
【０１３４】
加熱処理は、ランプの輻射を熱源としたＲＴＡ（Ｒａｐｉｄ  Ｔｈｅｒｍａｌ  Ａｎｎｅａｌ）、又は加熱された気体を用いるＲＴＡ（ガスＲＴＡ）で設定加熱温度７４０℃、１８０秒のＲＴＡを行ってもよい。ここでの設定加熱温度は、パイロメータで測る基板の温度であり、その温度を熱処理時の設定温度としている。他には、ファーネスアニール炉を用いて５５０℃にて４時間の熱処理があり、これを用いて加熱処理をしても良い。結晶化温度の低温化及び時短化は触媒作用のある金属元素の作用によるものである。
【０１３５】
なお、本実施例では触媒元素としてニッケル（Ｎｉ）を用いているが、その以外にも、ゲルマニウム（Ｇｅ）、鉄（Ｆｅ）、パラジウム（Ｐｄ）、スズ（Ｓｎ）、鉛（Ｐｂ）、コバルト（Ｃｏ）、白金（Ｐｔ）、銅（Ｃｕ）、金（Ａｕ）といった元素を用いても良い。
【０１３６】
次に、半導体膜１２０２にレーザ照射を行う。他の実施例と同様に、高調波のＣＷレーザを出射し、このビームの両端部分をスリットで遮断し、光学系を用いて線状、矩形状、または楕円状にビーム形状を成形したのちに半導体膜に照射する。または、高調波のＣＷレーザを出射し、回折光学素子を用いてエネルギー分布を均一にし、このレーザビームの両端部分をスリットで遮断し、光学系を用いて線状、矩形状、または楕円状のレーザビームに成形した後、半導体膜に照射する。このようにして照射面に高調波のＣＷレーザを照射する。高調波のＣＷレーザが半導体膜上に作るビームスポットを完全に覆うように、基本波のＣＷレーザを照射面に照射する。この状態で、半導体膜を２つのレーザビーム１２０４に対して相対的に走査することによって、半導体膜の全面を良好にアニールすることができる。なお、本発明を用いて結晶化を行うと、結晶粒径が半導体膜の全面において均一で、かつ表面にリッジが形成されない。また、他の実施例と同様に、ＣＷレーザに換えて、発振周波数が１０ＭＨｚ以上のパルス発振をするレーザを用いることができる。          
【０１３７】
上述した方法により、結晶性が高められた半導体膜１２０５が形成される。なお、触媒元素を用いて結晶化された半導体膜１２０５内には、触媒元素（ここではＮｉ）がおおよそ１×１０19ａｔｏｍｓ／ｃｍ3程度の濃度で含まれていると考えられる。次に、半導体膜１２０５内に存在する触媒元素のゲッタリングを行う。ゲッタリングによって、半導体膜１２０５中に混入する金属元素を除去することができるため、オフ電流を低減することが可能である。
【０１３８】
まず、図１３（Ａ）に示すように半導体膜１２０５の表面に酸化膜１２０６を形成する。１ｎｍ〜１０ｎｍ程度の膜厚を有する酸化膜１２０６を形成することで、後のエッチング工程において半導体膜１２０５の表面がエッチングにより荒れるのを防ぐことができる。なお、酸化膜１２０６は公知の方法を用いて形成することができる。例えば、硫酸、塩酸、硝酸などと過酸化水素水を混合させた水溶液や、オゾン水で、半導体膜１２０５の表面を酸化することで形成しても良いし、酸素を含む雰囲気中でのプラズマ処理や、加熱処理、紫外線照射等により形成しても良い。また酸化膜を別途、プラズマＣＶＤ法やスパッタ法、蒸着法などで形成しても良い。
【０１３９】
次に酸化膜１２０６上に、希ガス元素を１×１０20ａｔｏｍｓ／ｃｍ3以上の濃度で含むゲッタリング用の半導体膜１２０７を、スパッタ法を用いて２５〜２５０ｎｍの厚さで形成する。ゲッタリング用の半導体膜１２０７は、半導体膜１２０５とエッチングの選択比を大きくするため、半導体膜１２０５よりも膜の密度の低い方がより望ましい。希ガス元素としてはヘリウム（Ｈｅ）、ネオン（Ｎｅ）、アルゴン（Ａｒ）、クリプトン（Ｋｒ）、キセノン（Ｘｅ）から選ばれた一種または複数種を用いる。
【０１４０】
次に、図１３（Ｂ）に示すように、ファーネスアニール法やＲＴＡ法を用いて加熱処理を施し、ゲッタリングを行う。ファーネスアニール法で行なう場合には、窒素雰囲気中にて４５０〜６００℃で０．５〜１２時間の加熱処理を行なう。また、ＲＴＡ法を用いる場合には、加熱用のランプ光源を１〜６０秒、好ましくは３０〜６０秒点灯させ、それを１〜１０回、好ましくは２〜６回繰り返す。ランプ光源の発光強度は任意なものとするが、半導体膜が瞬間的には６００〜１０００℃、好ましくは７００〜７５０℃程度にまで加熱されるようにする。
【０１４１】
加熱処理により、半導体膜１２０５内の触媒元素が、拡散により矢印に示すようにゲッタリング用の半導体膜１２０７に移動し、ゲッタリングされる。
【０１４２】
次に、ゲッタリング用の半導体膜１２０７を選択的にエッチングして除去する。エッチングは、ＣｌＦ3によるプラズマを用いないドライエッチング、或いはヒドラジンや、テトラエチルアンモニウムハイドロオキサイド（（ＣＨ3）4ＮＯＨ）を含む水溶液などアルカリ溶液によるウエットエッチングで行なうことができる。このとき酸化膜１２０６によって半導体膜１２０５がエッチングされるのを防ぐことができる。
【０１４３】
次に酸化膜１２０６をフッ酸により除去した後、半導体膜１２０５をパターニングし、島状の半導体膜１２０８を形成する（図１３（Ｃ））。この島状の半導体膜１２０８を用いてＴＦＴに代表される各種の半導体素子を形成することができる。なお、本発明においてゲッタリング工程は、本実施例に示した方法に限定されない。その他の方法を用いて半導体膜中の触媒元素を低減するようにしても良い。
【０１４４】
なお、本実施例では、触媒元素を添加してから加熱処理を行って結晶化を促進してから、レーザビームの照射により結晶性をより高めている構成について説明した。本発明はこれに限定されず、加熱処理の工程を省略しても良い。具体的には、触媒元素を添加してから加熱処理の代わりにレーザビームを照射し、結晶性を高めるようにしても良い。
【実施例７】
【０１４５】
本実施例では、ＴＦＴを薄膜集積回路装置、または非接触型薄膜集積回路装置（無線ＩＣタグ、ＲＦＩＤ（無線認証、Ｒａｄｉｏ  Ｆｒｅｑｕｅｎｃｙ  Ｉｄｅｎｔｉｆｉｃａｔｉｏｎ）とも呼ばれる）として用いることもできる。他の実施例で示した作製方法を用いることにより、薄膜集積回路装置や非接触型薄膜集積回路装置は、タグやメモリとして利用することができる。
【０１４６】
本発明を用いることによって、半導体全面に良好にレーザ照射処理を行うことができるようになる。そのため、半導体素子のレイアウトや大きさの自由度を高めることや、集積度を向上することが可能となる。また、製作した薄膜集積回路装置や非接触型薄膜集積回路装置の製品品質は良好な状態であり、品質のばらつきを押さえることが可能になる。その具体例を説明する。
【０１４７】
本実施例では、無線ＩＣタグの集積回路に用いられる半導体素子として絶縁分離されたＴＦＴを用いた例を示す。しかし、無線ＩＣタグの集積回路に用いることができる半導体素子はＴＦＴだけではなく、その他の素子を用いることもできる。例えば、記憶素子、ダイオード、光電変換素子、抵抗素子、コイル、容量素子、インダクタなどを代表的に挙げることができる。
【０１４８】
以下の図を用いて、無線ＩＣタグの作製方法を説明する。実際には、一辺の長さが１メートルを超える基板に多数の半導体素子を同時に形成した後に、個々の半導体素子に切り離し、それぞれの封止を行うことによって作製する。
【０１４９】
まず、図１４（Ａ）に示すように、第１の基板１４００を用意する。第１の基板１４００として、バリウムホウケイ酸ガラスや、アルミノホウケイ酸ガラスなどのガラス基板、石英基板、セラミック基板等を用いることができる。また、半導体基板の表面に絶縁膜を形成したものを用いても良い。この他に、ポリエチレンテレフタラート（ＰＥＴ）、ポリエチレンナフタレート（ＰＥＮ）、ポリエーテルスルフォン（ＰＥＳ）に代表されるプラスチック、アクリル等の可撓性を有する合成樹脂を用いてもよい。無線ＩＣタグの作製工程における処理温度に耐えることができる合成樹脂であれば、基板として用いることができる。
【０１５０】
第１の基板１４００が、以上に挙げるような材質であれば、その面積や形状に大きな制限はない。そのため、第１の基板１４００として、例えば、１辺が１メートル以上であって、矩形状のものを用いれば、生産性を格段に向上させることができる。このような利点は、円形のシリコン基板を用いる場合と比較すると、大きな優位点である。
【０１５１】
また、上記の材料からなる基板の表面を、ＣＭＰ法などの研磨により平坦化しておいても良い。例えば、ガラス基板、石英基板、または半導体基板を研磨して薄くした基板を用いてもよい。
【０１５２】
第１の基板１４００を準備した後、第１の基板１４００上に絶縁膜１４０２を形成する（図１４（Ａ））。絶縁膜１４０２としては、酸化珪素（ＳｉＯｘ）、窒化珪素（ＳｉＮｘ）、酸化窒化珪素（ＳｉＯｘＮｙ）（ｘ＞ｙ）、窒化酸化珪素（ＳｉＮｘＯｙ）（ｘ＞ｙ）等の酸素又は窒素を有する絶縁膜の単層構造または積層構造で設けることができる。本実施例では、絶縁膜１４０２として酸化窒化珪素を１００ｎｍ成膜する。また、絶縁膜１４０２に高密度プラズマ処理を行って、絶縁膜１４０２を酸化させたり窒化させたりしてもよい。
【０１５３】
高密度プラズマは、マイクロ波、例えば２．４５ＧＨｚを使うことによって生成される。具体的には、電子密度が１０11〜１０13／ｃｍ3かつ電子温度が２ｅＶ以下、イオンエネルギーが５ｅＶ以下の高密度プラズマを用いる。このように低電子温度が特徴である高密度プラズマは、活性種の運動エネルギーが低い。そのため、従来のプラズマ処理に比べると、プラズマダメージが少なく欠陥が少ない膜を形成することができる。プラズマの生成はラジアルスロットアンテナを用いたマイクロ波励起のプラズマ処理装置を用いることができる。マイクロ波を発生するアンテナから基板１４００までの距離を２０〜８０ｍｍ（好ましくは２０〜６０ｍｍ）とする。
【０１５４】
次に、剥離層１４０４を形成する（図１４（Ａ））。剥離層１４０４は金属膜や金属膜と金属酸化膜の積層構造等を用いることができる。金属膜としては、タングステン（Ｗ）、モリブデン（Ｍｏ）、チタン（Ｔｉ）、タンタル（Ｔａ）、ニオブ（Ｎｂ）、ニッケル（Ｎｉ）、コバルト（Ｃｏ）、ジルコニウム（Ｚｒ）、亜鉛（Ｚｎ）、ルテニウム（Ｒｕ）、ロジウム（Ｒｈ）、鉛（Ｐｄ）、オスミウム（Ｏｓ）、イリジウム（Ｉｒ）から選択された元素または前記元素を主成分とする合金材料若しくは化合物材料からなる膜を単層又は積層して形成する。また、これらの材料は、公知の手段（スパッタ法やプラズマＣＶＤ法等の各種ＣＶＤ法）を用いて形成することができる。なお、本実施例では、プラズマＣＶＤ法でタングステンを３０ｎｍ成膜する。
【０１５５】
剥離層１４０４を形成するとき、表面に酸化物、窒化物、または窒化酸化物が形成される。これらの化合物はエッチングガス、特に３フッ化塩素（ＣｌＦ3）との反応速度が高く、簡便かつ短時間に剥離することができる。つまり、エッチングガスによって金属、金属酸化物、金属窒化物、又は金属の窒化酸化物のいずれかが除去されれば、剥離が可能である。
【０１５６】
また、剥離層１４０４の表面に酸化物、窒化物、又は窒化酸化物が形成されるときに、化学的な状態に変化が生じることがある。例えば、Ｗを有する酸化膜が形成される場合、酸化タングステン（ＷＯx（ｘ＝２〜３））は、価数に変化が生じる。その結果、物理的手段により剥離しやすい状態となる。化学的手段に加え、物理的手段を用いることができるため、より簡便に、短時間で除去することができる。
【０１５７】
剥離層１４０４を形成した後に、下地膜として機能する絶縁膜１４０６を形成する。本実施例では、スパッタ法を用いて酸化珪素を２００ｎｍ成膜する。
【０１５８】
次に、半導体膜１４０８を形成する。半導体膜１４０８としては、非晶質半導体膜を形成すればよいが、微結晶半導体膜や結晶性半導体膜でもよい。また、半導体膜の材料に限定はないが、好ましくは珪素またはシリコンゲルマニウム（ＳｉＧｅ）を用いるとよい。本実施例では、非晶質珪素膜を５０ｎｍ形成する。なお、半導体膜１４０８の形成後に、半導体膜１４０８に含まれる水素を除去する工程を行っても良い。具体的には、５００℃で１時間加熱すればよい。
【０１５９】
ここで、本発明のレーザ照射装置を用いて半導体膜１４０８にレーザビームを照射して、半導体膜１４０８の結晶化を行う（図１４（Ｂ））。本実施例では、第１のレーザとして、１０Ｗ、第２高調波、ＴＥＭ00モード（シングル横モード）発振のＮｄ：ＹＶＯ4レーザを用い、球面レンズを通して照射を行う。同時に、第２のレーザとして、１００Ｗ、基本波、ＴＥＭ00モード発振のＮｄ：ＹＶＯ4レーザを重ねて照射する。ここで、第１のレーザのビームスポットを完全に覆うように第２のレーザを照射する。そして、走査速度を１０〜２０００ｃｍ／ｓｅｃ程度として照射する。
【０１６０】
他の実施例と同様に、第１のレーザにスリットを通すことによって、第１のレーザの長軸方向の両端部の強度が弱い部分を除去し、同時に長軸方向の長さを調整することができる。さらに、第２のレーザとしてエネルギーが高い基本波を照射面において重ね合わせることで、半導体膜を良好に結晶化させることができる。
【０１６１】
ここで用いることができるレーザの種類は、Ａｒレーザ、Ｋｒレーザ、エキシマレーザなどの気体レーザ、単結晶のＹＡＧ、ＹＶＯ4、フォルステライト（Ｍｇ2ＳｉＯ4）、ＹＡｌＯ3、ＧｄＶＯ4、若しくは多結晶（セラミック）のＹＡＧ、Ｙ2Ｏ3、ＹＶＯ4、ＹＡｌＯ3、ＧｄＶＯ4に、ドーパントとしてＮｄ、Ｙｂ、Ｃｒ、Ｔｉ、Ｈｏ、Ｅｒ、Ｔｍ、Ｔａのうち１種または複数種添加されているものを媒質とするレーザ、ガラスレーザ、ルビーレーザ、アレキサンドライトレーザ、Ｔｉ：サファイアレーザ、銅蒸気レーザまたは金蒸気レーザのうち一種または複数種から発振されるものを用いることができる。
【０１６２】
なお、単結晶のＹＡＧ、ＹＶＯ4、フォルステライト（Ｍｇ2ＳｉＯ4）、ＹＡｌＯ3、ＧｄＶＯ4、若しくは多結晶（セラミック）のＹＡＧ、Ｙ2Ｏ3、ＹＶＯ4、ＹＡｌＯ3、ＧｄＶＯ4に、ドーパントとしてＮｄ、Ｙｂ、Ｃｒ、Ｔｉ、Ｈｏ、Ｅｒ、Ｔｍ、Ｔａのうち１種または複数種添加されているものを媒質とするレーザ、Ａｒイオンレーザ、またはＴｉ：サファイアレーザは、連続発振をさせることが可能であり、Ｑスイッチ動作やモード同期などを行うことによって１０ＭＨｚ以上の発振周波数でパルス発振をさせることも可能である。１０ＭＨｚ以上の発振周波数でレーザビームを発振させると、半導体膜がレーザによって溶融してから固化するまでの間に、次のパルスが半導体膜に照射される。従って、発振周波数が低いパルスレーザを用いる場合と異なり、半導体膜中において固液界面を連続的に移動させることができるため、走査方向に向かって連続的に成長した結晶粒を得ることができる。
【０１６３】
レーザの媒質としてセラミック（多結晶）を用いると、短時間かつ低コストで自由な形状に媒質を形成することが可能である。単結晶を用いる場合、通常、直径数ｍｍ、長さ数十ｍｍの円柱状の媒質が用いられているが、セラミックを用いる場合はさらに大きいものを作ることが可能である。
【０１６４】
発光に直接寄与する媒質中のＮｄ、Ｙｂなどのドーパントの濃度は、単結晶中でも多結晶中でも大きくは変えられないため、濃度を増加させることによるレーザの出力向上にはある程度限界がある。しかしながら、セラミックの場合、単結晶と比較して媒質の大きさを著しく大きくすることができるため大幅な出力向上が期待できる。
【０１６５】
さらに、セラミックの場合では、平行六面体形状や直方体形状の媒質を容易に形成することが可能である。このような形状の媒質を用いて、発振光を媒質の内部でジグザグに進行させると、発振光路を長くとることができる。そのため、増幅が大きくなり、大出力で発振させることが可能になる。また、このような形状の媒質から射出されるレーザビームは出射時の断面形状が四角形状であるため、丸状のビームと比較すると、線状ビームに整形するのに有利である。このように出射されたレーザビームを、光学系を用いて整形することによって、短辺の長さ１ｍｍ以下、長辺の長さ数ｍｍ〜数ｍの線状ビームを容易に得ることが可能となる。また、励起光を媒質に均一に照射することにより、線状ビームは長辺方向にエネルギー分布の均一なものとなる。
【０１６６】
なお、本実施例のレーザ結晶化方法に、結晶化を助長する金属元素（ニッケル（Ｎｉ）、ゲルマニウム（Ｇｅ）、鉄（Ｆｅ）、パラジウム（Ｐｄ）、スズ（Ｓｎ）、鉛（Ｐｂ）、コバルト（Ｃｏ）、白金（Ｐｔ）、銅（Ｃｕ）、金（Ａｕ）など）を用いる結晶化方法を組み合わせると、より結晶化が良好に行われる。
【０１６７】
このようにして形成した結晶性半導体膜１４１０にＰ型の導電型を付与する不純物元素をドーピングする。ここでは、不純物元素としてホウ素（Ｂ）をドーピングする。（図１４（Ｃ））
【０１６８】
次に、結晶性半導体膜１４１０を選択的にエッチングして、第１の半導体膜１４１２、第２の半導体膜１４１４を形成する（図１４（Ｄ））。
【０１６９】
次に、第１の半導体膜１４１２を覆うようにレジストマスク１４１６を形成した後、第２の半導体膜１４１４に対してｐ型の導電型を付与する不純物元素をドーピングする（図１５（Ａ））。本実施の例では、不純物元素としてボロン（Ｂ）をドーピングする。
【０１７０】
次に、レジストマスク１４１６を除去し、第１の半導体膜１４１２、第２の半導体膜１４１４に対してプラズマ処理を行い酸化または窒化させることによって、第１の半導体膜１４１２および第２の半導体膜１４１４の表面に、第１の絶縁膜１４１８、１４２０（酸化膜または窒化膜）を形成する（図１５（Ｂ））。本実施例では、酸素を含む雰囲気中でプラズマ処理を行い、第１の半導体膜１４１２、第２の半導体膜１４１４を酸化し、絶縁膜１４１８として酸化珪素（ＳｉＯｘ）を形成する。第１の絶縁膜１４１８、１４２０として窒化珪素を形成する場合には、窒素雰囲気下でプラズマ処理を行えばよい。一般的に、ＣＶＤ法やスパッタ法により形成した酸化珪素膜または酸化窒化珪素膜は、膜の内部に欠陥を含んでいるため膜質が十分でない。そのため、酸素雰囲気下中で、第１の半導体膜１４１２および第２の半導体膜１４１４にプラズマ処理を行い、表面を酸化することによって、第１の半導体膜１４１２および第２の半導体膜１４１４上に、ＣＶＤ法やスパッタ法等により形成した絶縁膜より緻密な絶縁膜を形成することができる。また、第１の半導体膜１４１２および第２の半導体膜１４１４の上方にＣＶＤ法やスパッタ法等を用いて設けられた絶縁膜を介して導電膜を設ける場合、第１の半導体膜１４１２および第２の半導体膜１４１４の端部において絶縁膜の段切れ等による被覆不良が生じ半導体膜と導電膜間でショート等が発生する恐れがある。しかし、あらかじめ第１の半導体膜１４１２および第２の半導体膜１４１４の表面に、プラズマ処理を用いて酸化または窒化をすることによって、第１の半導体膜１４１２および第２の半導体膜１４１４の端部で絶縁膜の被覆不良が発生することを抑制することができる。
【０１７１】
次に、第１の絶縁膜１４１８及び絶縁膜１４２０を覆うように第２の絶縁膜１４２２を形成する。第２の絶縁膜１４２２の材料は、窒化珪素（ＳｉＮｘ）または窒化酸化珪素（ＳｉＮｘＯｙ）（ｘ＞ｙ）である。ここでは、絶縁膜１４２２として窒化珪素膜を４〜２０ｎｍの厚さで形成する（図１５（Ｃ））。
【０１７２】
次に、第２の絶縁膜１４２２に対して酸素雰囲気中でプラズマ処理を行い、第２の絶縁膜１４２２の表面を酸化させ第３の絶縁膜１４２４を形成する（図１５（Ｃ））。なお、プラズマ処理は上述した条件下で行うことができる。ここではプラズマ処理により、第２の絶縁膜１４２２の表面に第３の絶縁膜１４２４として酸化珪素膜または酸化窒化珪素膜を、２〜１０ｎｍで形成される。
【０１７３】
次に、第１の半導体膜１４１２、第２の半導体膜１４１４の上方にゲート電極として機能する導電膜１４２６、１４２８を形成する（図１５（Ｄ））。なお、ここでは導電膜１４２６、１４２８は、第１の導電膜１４２６ａ、１４２８ａと第２の導電膜１４２６ｂ、１４２８ｂとの積層構造で設けられている。ここでは、第１の導電膜１４２６ａ、１４２８ａとして窒化タンタルを用い、第２の導電膜１４２６ｂ、１４２８ｂとしてタングステンを用いて積層構造で設ける。なお、ゲート電極として用いることができる導電膜は、単層で形成しても良い。また、導電膜の材料も、上記の材料に限定されるものではなく、タンタル（Ｔａ）、タングステン（Ｗ）、チタン（Ｔｉ）、モリブデン（Ｍｏ）、アルミニウム（Ａｌ）、銅（Ｃｕ）、クロム（Ｃｒ）、ニオブ（Ｎｂ）等から選択された一種類の元素または複数種含む合金、若しくはこれらの元素を含む化合物を用いることができる。また、リン等の不純物元素をドーピングした多結晶珪素に代表される半導体材料により形成することもできる。
【０１７４】
次に、導電膜１４２６をマスクとして第１の半導体膜１４１２にｐ型を付与する不純物元素を導入し、導電膜１４２８をマスクとして第２の半導体膜１４１４にｎ型を付与する不純物元素を導入する。この工程によって、ソース領域およびドレイン領域を形成する。その後、導電膜１４２６、１４２８を覆って絶縁膜１４３０を形成する（図１６（Ａ））。
【０１７５】
第１の半導体膜１４１２のソースまたはドレイン領域と電気的に接続するように絶縁膜１４３０上に導電膜１４３２を形成することによって、第１の半導体膜１４１２をチャネル形成領域として利用するｐ型の薄膜トランジスタ１４３４、第２の半導体膜１４１４をチャネル形成領域として利用するｎ型の薄膜トランジスタ１４３６を設ける（図１６（Ａ））。なお、本実施例ではトップゲート型（順スタガ型）ＴＦＴを作製する例を示したが、ボトムゲート型（逆スタガ型）ＴＦＴなどＴＦＴを作製する際にも、本発明を用いることができる。
【０１７６】
ここで、第１の半導体膜１４１２、第２の半導体膜１４１４およびこれらの半導体層と同時に形成される導電膜１４３２（すなわち配線）は、基板１４００の上面から見た場合に、角部が丸くなるように形成するのが好ましい。配線などの角を丸めて形成された状態について図１９に模式的に示す。
【０１７７】
図１９（Ａ）は従来の形成方法を示した図であり、図１９（Ｂ）は配線や半導体膜の角を丸めて形成した状態を示した図である。図１９（Ｂ）に示すように角部を丸くすると、配線形成時に発生するゴミが配線の角部に残ることを抑制することができる。したがって、半導体装置のゴミによる不良を低減し、歩留まりを向上させることができる。
【０１７８】
次に、導電膜１４３２を覆うように絶縁膜１４３８を形成し、この絶縁膜１４３８上にアンテナとして機能する導電膜１４４０を形成し、さらに導電膜１４４０を覆うように絶縁膜１４４２を形成する（図１６（Ｂ））。なお、ここで薄膜トランジスタ１４３４、１４３６の上方に設けられた導電膜１４３０等（点線で囲まれた領域）をまとめて素子群１４４４と記す。
【０１７９】
絶縁膜１４３０、１４３８、１４４２は、それぞれ単層でも複数層でも良く、それぞれ同じ材料を用いて形成しても、別々の材料を用いて形成してもよい。その材料として、（１）酸化珪素（ＳｉＯｘ）、窒化珪素（ＳｉＮｘ）、酸化窒化珪素（ＳｉＯｘＮｙ）（ｘ＞ｙ）、窒化酸化珪素（ＳｉＮｘＯｙ）（ｘ＞ｙ）等の酸素または窒素を有する絶縁膜、（２）ＤＬＣ（ダイヤモンドライクカーボン）等の炭素を含む膜、（３）エポキシ、ポリイミド、ポリアミド、ポリビニルフェノール、ベンゾシクロブテン、アクリル等の有機材料、およびシロキサン系材料、などを挙げることができる。
【０１８０】
また、上記の（３）で挙げた材料は、スピンコーティング法、液滴吐出法または印刷法等を用いることによって形成することができるため、平坦化を効率的に行い、処理時間の短縮を図ることができる。さらに、絶縁膜１４３０、１４３８、１４４２にプラズマ処理を行い、酸化または窒化をさせることも可能である。
【０１８１】
導電膜１４４０としては、銅（Ｃｕ）、アルミニウム（Ａｌ）や銀（Ａｇ）や金（Ａｕ）、クロム（Ｃｒ）、モリブデン（Ｍｏ）、チタン（Ｔｉ）、タンタル（Ｔａ）、タングステン（Ｗ）、ニッケル（Ｎｉ）、炭素（Ｃ）等の金属、上記の金属を含んだ金属化合物を１つまたは複数有する導電材料を用いることができる。
【０１８２】
次に、素子群１４４４を避けた領域に、レーザ照射などの方法によって開口部１４４６を形成して剥離層１４０４を露出させ、この開口部１４４６からエッチャントを導入することによって剥離層１４０４を除去する。（図１７（Ａ））また、剥離層１４０４は、全て除去してもよいし、完全に除去せずに一部残してもよい。剥離層１４０４を残すことによって、エッチング剤によって剥離層１４０４を除去した後であっても、基板１４００上に薄膜トランジスタ１４３４、１４３６を保持することができ、後の工程において取扱が簡便となる。エッチング剤としては、三フッ化塩素ガス等のフッ化ハロゲンまたはハロゲンを含む気体や液体を使用することができる。例えば、ＣＦ4、ＳＦ6、ＮＦ3、Ｆ2等を用いることもできる。
【０１８３】
次に、絶縁膜１４４２に接着性を有する第１のシート材１４４８を接着させて、基板１４００から素子群１４４４を剥離させる（図１７（Ｂ））。
【０１８４】
第１のシート材１４４８を接着する目的は、この後の工程で剥離される素子群１４４４の機械的強度を保持するためである。このため、第１のシート材１４４８の厚みは５０μｍ以上あると好ましい。第１のシート材１４４８は、可撓性のフィルムを利用することができ、少なくとも一方の面に粘着剤を有する面が設けてある。第１のシート材１４４８の一例として、ポリエステルを基材とし、接着面に粘着剤が設けてあるものを利用することができる。粘着剤としては、アクリル樹脂等を含んだ樹脂材料、または合成ゴム材料を含む材料を用いることができる。
【０１８５】
次に、剥離させた素子群１４４４を、可撓性を有するフィルムで封止する。ここでは、第２のシート材１４５０に素子群１４４４を貼り付け、さらに、第３のシート材１４５２を用いて素子群１４４４を封止する（図１８（Ａ）、（Ｂ））。
【０１８６】
第２のシート材１４５０、第３のシート材１４５２は、可撓性のフィルムを利用することができ、例えば、ポリプロピレン、ポリエステル、ビニル、ポリフッ化ビニル、塩化ビニルなどからなるフィルム、紙、基材フィルム（ポリエステル、ポリアミド、無機蒸着フィルム、紙類等）と接着性合成樹脂フィルム（アクリル系合成樹脂、エポキシ系合成樹脂等）との積層フィルム等を利用することができる。また、フィルムは、熱圧着により、被処理体に加熱処理と加圧処理が行われるものであり、加熱処理と加圧処理を行う際には、フィルムの最表面に設けられた接着層か、または最外層に設けられた層（接着層ではない）を加熱処理によって溶かし、加圧により接着する。また、第１のシート材１４４８と第２のシート材１４５０とで素子形成層を封止する場合には、第１のシート材１４４８も同様の材料を用いればよい。
【０１８７】
以上の工程により、記憶素子を有し、非接触でデータのやりとりが可能である半導体装置を得ることができる。また、本実施の例で示した半導体装置は、可撓性を有している。素子群１４４４を可撓性のある基板に貼り合わせると、厚さが薄く、軽く、落下しても壊れにくい半導体装置が完成する。安価な可撓性基板を用いると、安価に半導体装置を提供することができる。さらに、曲面や異形の形状を持つ物体に貼り合わせることも可能になる。さらに、基板１４００を再利用することによって、低コストで半導体装置を作製することができる。
【０１８８】
なお、本実施例は、上記の実施の例および他の実施例と自由に組み合わせることができる。
【実施例８】
【０１８９】
本実施例では、本発明のレーザ照射装置およびレーザ照射方法を用いて結晶化した半導体膜を用いて、非接触でデータの送受信が可能である無線ＩＣタグとして利用した場合に関して、図２０を用いて説明する。
【０１９０】
無線ＩＣタグ２００１は、非接触でデータを送受信する機能を有し、電源回路２００２、クロック発生回路２００３、２００４、他の回路を制御する制御回路２００５、インターフェイス回路２００６、メモリ２００７、データバス２００８、アンテナ（アンテナコイル）２００９を有する（図２０（Ａ））。
【０１９１】
電源回路２００２は、アンテナ２００９から入力された交流信号を基に、半導体装置内にあるそれぞれの回路に供給する各種電源を生成する回路である。クロック発生回路２００３は、アンテナ２００９から入力された交流信号を基に、半導体装置内のそれぞれの回路に供給する各種クロック信号を生成する回路である。クロック発生回路２００４は、リーダライタ２０１０と送受信するデータを、復調したり、変調する機能を有する。制御回路２００５は、メモリ２００７を制御する機能を有する。アンテナ２００９は、電磁界または電波の送受信を行う機能を有する。リーダライタ２０１０は、半導体装置とのデータの送受信や制御、および送受信や制御したデータに関する処理を制御する。なお、ＲＦＩＤは上記の構成に制約されない。例えば、電源電圧のリミッタ回路や暗号処理専用ハードウェアといった他の要素を追加した機能であってもよい。
【０１９２】
また、無線ＩＣタグ２００１において、各回路への電源電圧の供給方法は、（１）電源（バッテリー）を搭載せず、アンテナで電波を受信することによって電源電圧を供給する方法、（２）アンテナの代わりに電源（バッテリー）を搭載して電源電圧を供給する方法、（３）電波と電源によって電源電圧を供給する方法、のいずれも用いることができる。
【０１９３】
本発明の半導体装置を無線ＩＣタグ等に利用した場合、非接触で通信を行う点、複数のデータの読取りが可能である点、データの書き込みが可能である点、様々な形状に加工可能である点、選択する周波数によっては指向性が広く認識範囲が広い点、等の利点を有する。無線ＩＣタグは、非接触による無線通信で人や物の個々の情報を識別可能なタグ、ラベル加工を施して目標物への貼り付けを可能としたラベル、イベントやアミューズメント向けのリストバンド等に適用することができる。また、無線ＩＣタグを樹脂材料で成型加工してもよい。さらに、無線ＩＣタグは、入退室管理、精算、在庫管理などのシステムの運用に活用することができる。
【０１９４】
本発明を用いて作製した半導体装置を無線ＩＣタグとして実際に用いるときの一形態について説明する。表示部２０２０を有する携帯端末２０２１の側面には、リーダライタ２０２２が設けられ、品物２０２４の側面には無線ＩＣタグ２０２６が設けられる（図２０（Ｂ））。品物２０２４に設けられた無線ＩＣタグ２０２６にリーダライタ２０２２をかざすと、表示部２０２０に品物２０２４の原材料や原産地、生産工程ごとの検査結果や流通過程の履歴等、更に品物２０２４の説明等の商品に関する情報が表示される。
【０１９５】
また、品物２０３０をベルトコンベアにより搬送する際に、リーダライタ２０３２と、品物２０３０に設けられた無線ＩＣタグ２０３４を用いて、品物２０３０の検品を行うことができる（図２０（Ｃ））。このように、システムに無線ＩＣタグを活用することで、情報の取得を簡単に行うことができ、高機能化と高付加価値化を実現する。さらに、在庫管理や出荷システムと連動させることによって、余剰在庫の減少や棚卸しの簡略化というメリットも生まれる。
【０１９６】
なお、本実施例は、実施の形態および他の実施例と自由に組み合わせることができる。
【図面の簡単な説明】
【０１９７】
【図１】図１は本願発明のレーザ照射装置の概要を示す図である。
【図２】図２は本願発明のレーザ照射装置の概要を示す図である。
【図３】図３は本願発明を用いたときのレーザのエネルギー密度を説明する図である。
【図４】図４は本願発明で用いるスリットの概要を示す図である。
【図５】図５は本願発明のレーザ照射装置の概要を示す図である。
【図６】図６は本願発明のレーザ照射の概要を示す図である。
【図７】図７は本願発明を用いたＴＦＴ作成過程の概要を示す図である。
【図８】図８は本願発明によるレーザ照射の概要を示す図である。
【図９】図９は本願発明を用いた画素作成の概要を示す図である。
【図１０】図１０は、本願発明を用いた電子機器の例を示す図である。
【図１１】図１１は、レーザのエネルギー密度を示す図である。
【図１２】図１２は、本願発明を用いた半導体膜の結晶化を説明する図である。
【図１３】図１３は、本願発明を用いた半導体膜の結晶化を説明する図である。
【図１４】図１４は、本願発明を用いた半導体装置の作製過程を説明する図である。
【図１５】図１５は、本願発明を用いた半導体装置の作製過程を説明する図である。
【図１６】図１６は、本願発明を用いた半導体装置の作製過程を説明する図である。
【図１７】図１７は、本願発明を用いた半導体装置の作製過程を説明する図である。
【図１８】図１８は、本願発明を用いた半導体装置の作製過程を説明する図である。
【図１９】図１９は、本願発明を用いた半導体装置の作製過程を説明する図である。
【図２０】図２０は、本願発明を用いた半導体装置の例を示す図である。
【図１】
2006066904.tif 000003
【図２】
2006066904.tif 000004
【図３】
2006066904.tif 000005
【図４】
2006066904.tif 000006
【図５】
2006066904.tif 000007
【図６】
2006066904.tif 000008
【図７】
2006066904.tif 000009
【図８】
2006066904.tif 000010
【図９】
2006066904.tif 000011
【図１０】
2006066904.tif 000012
【図１１】
2006066904.tif 000013
【図１２】
2006066904.tif 000014
【図１３】
2006066904.tif 000015
【図１４】
2006066904.tif 000016
【図１５】
2006066904.tif 000017
【図１６】
2006066904.tif 000018
【図１７】
2006066904.tif 000019
【図１８】
2006066904.tif 000020
【図１９】
2006066904.tif 000021
【図２０】
2006066904.tif 000022